(57)【要約】【課題】流動性に優れた水硬性組成物が得られる水硬性組成物用分散剤組成物を提供する。【解決手段】（Ａ）ナフタレン環を含むモノマー単位を有する高分子化合物と、（Ｂ）一般式（Ｂ１）〜（Ｂ３）で表される特定のアルキレンオキシド付加型化合物とを含有する水硬性組成物用分散剤組成物であって、（Ａ）中のナフタレン環を含むモノマー単位に対する（Ｂ）の総量のモル比が、０．４％以上３０％以下である、水硬性組成物用分散剤組成物。【選択図】なし【特許請求の範囲】
【請求項１】
（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物用分散剤組成物であって、
（Ａ）中のナフタレン環を含むモノマー単位に対する（Ｂ）の総量のモル比が、０．４％以上３０％以下である、
水硬性組成物用分散剤組成物。
【化１】
2016172688.tif 000022
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【請求項２】
更に、（Ｃ）消泡剤を含有する、請求項１記載の水硬性組成物用分散剤組成物。
【請求項３】
（Ａ）が、ナフタレンスルホン酸ホルムアルデヒド縮合物又はその塩である、請求項１又は２記載の水硬性組成物用分散剤組成物。
【請求項４】
水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物であって、
（Ａ）中のナフタレン環を含むモノマー単位に対する（Ｂ）の総量のモル比が、０．４％以上３０％以下である、
水硬性組成物。
【化２】
2016172688.tif 000023
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【請求項５】
更に、（Ｃ）消泡剤を含有する、請求項４記載の水硬性組成物。
【請求項６】
（Ａ）が、ナフタレンスルホン酸ホルムアルデヒド縮合物又はその塩である、請求項４又は５記載の水硬性組成物。
【請求項７】
水硬性粉体１００質量部に対して、（Ａ）を０．００１質量部以上１０質量部以上含有する、請求項４〜６の何れか１項記載の水硬性組成物。
【請求項８】
水硬性粉体１００質量部に対して、（Ｂ）を０．０００１質量部以上１０質量部以上含有する、請求項４〜７の何れか１項記載の水硬性組成物。
【請求項９】
（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物用分散剤組成物の製造方法であって、
（Ａ）中のナフタレン環を含むモノマー単位に対する（Ｂ）の総量のモル比が、０．４％以上３０％以下となるように、（Ａ）と（Ｂ）とを混合する、
水硬性組成物用分散剤組成物の製造方法。
【化３】
2016172688.tif 000024
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【請求項１０】
水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物の製造方法であって、
（Ａ）中のナフタレン環を含むモノマー単位に対する（Ｂ）の総量のモル比が、０．４％以上３０％以下となるように、（Ａ）と（Ｂ）とを混合する、
水硬性組成物の製造方法。
【化４】
2016172688.tif 000025
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【請求項１１】
水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを混合して水硬性組成物を調製する際に、
（Ｂ）下記一般式（Ｂ１）で表される化合物、下記一般式（Ｂ２）で表される化合物、及び下記一般式（Ｂ３）で表される化合物から選ばれる１種又は２種以上の化合物を、（Ａ）中のナフタレン環を含むモノマー単位に対する（Ｂ）の総量のモル比が、０．４％以上３０％以下となるように添加する、
（Ａ）の水硬性粉体に対する分散性能の向上方法。
【化５】
2016172688.tif 000026
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【請求項１２】
（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する無機粉体用分散剤組成物であって、
（Ａ）中のナフタレン環を含むモノマー単位に対する（Ｂ）の総量のモル比が、０．４％以上３０％以下である、
無機粉体用分散剤組成物。
【化６】
2016172688.tif 000027
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【請求項１３】
更に、（Ｃ）消泡剤を含有する、請求項１２記載の無機粉体用分散剤組成物。
【請求項１４】
（Ａ）が、ナフタレンスルホン酸ホルムアルデヒド縮合物又はその塩である、請求項１２又は１３記載の無機粉体用分散剤組成物。
【発明の詳細な説明】
【技術分野】
【０００１】
本発明は、水硬性組成物用分散剤組成物、無機粉体用分散剤組成物、水硬性組成物、水硬性組成物用分散剤組成物の製造方法、水硬性組成物の製造方法、及び分散性能の向上方法に関する。
【背景技術】
【０００２】
水硬性組成物用の分散剤は、セメント粒子を分散させることにより、所要のスランプを得るのに必要な単位水量を減少させ、水硬性組成物の作業性等を向上させるために用いる化学混和剤である。分散剤としては、従来、ナフタレンスルホン酸ホルムアルデヒド縮合物等のナフタレン系分散剤、カルボン酸を有する単量体とアルキレングリコール鎖を有する単量体との共重合体等のポリカルボン酸系分散剤、メラミンスルホン酸ホルムアルデヒド縮合物等のメラミン系分散剤等が知られている。
【０００３】
ナフタレン系分散剤は、ポリカルボン酸系分散剤やメラミン系分散剤と比較して、材料や温度の変化に対する流動性発現の効果の変動が少なく、また得られる水硬性組成物の粘性が比較的低く、水硬性組成物の製造に際して使い易いという特徴がある。
【０００４】
特許文献１には、セメント分散剤と特定の非イオン界面活性剤とを所定の重量比で含有するコンクリート混和剤が記載されている。
特許文献２には、特定のポリアルキレンオキシド誘導体及び／又は特定の炭化水素誘導体を含有するセメント組成物のワーカビリティーを改良するためのワーカビリティー改良剤が記載されている。特許文献２には、前記ワーカビリティー改良剤と減水剤とを含有するセメント減水剤もまた記載されている。
特許文献３には、βナフタリンスルホン酸ホルムアルデヒド縮合物とオキシエチレン鎖を有するノニオン系界面活性剤を含む水硬性組成物と水からなるスラリーが記載されている。
特許文献４には、ナフタレンスルホン酸金属塩のホルマリン縮合物およびポリオキシエチレン系化合物からなるセメント添加剤が記載されている。
特許文献５には、アニオン系界面活性剤を加えたコンクリートによって所望のコンクリート製品を成形し、該成形品を常圧蒸気養生する、コンクリート製品の製造方法が記載されている。
【０００５】
一方、界面活性剤をセメント混和剤として用いることも従来提案されている。特許文献６には、硫酸エステル型の陰イオン界面活性剤とポリオキシアルキレン系又は多価アルコール系の非イオン界面活性剤とを含有してなるセメント混和剤が記載されている。
【先行技術文献】
【特許文献】
【０００６】
【特許文献１】特開昭６１−２８１０５４号公報
【特許文献２】特開２００３−１６５７５５号公報
【特許文献３】特開昭５５−０２３０４７号公報
【特許文献４】特開昭６０−０１１２５５号公報
【特許文献５】特開昭４８−０２８５２５号公報
【特許文献６】特開昭５０−１５０７２４号公報
【発明の概要】
【発明が解決しようとする課題】
【０００７】
本発明は、流動性に優れた水硬性組成物が得られる水硬性組成物用分散剤組成物を提供する。
【課題を解決するための手段】
【０００８】
本発明は、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物用分散剤組成物であって、
（Ａ）中のナフタレン環を含むモノマー単位に対する（Ｂ）の総量のモル比が、０．４％以上３０％以下である、
水硬性組成物用分散剤組成物に関する。
【０００９】
【化１】
2016172688.tif 000002
【００１０】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【００１１】
本発明の水硬性組成物用分散剤組成物は、（Ａ）ナフタレン環を含むモノマー単位を有する高分子化合物と、（Ｂ）前記一般式（Ｂ１）で表される化合物、前記一般式（Ｂ２）で表される化合物、及び前記一般式（Ｂ３）で表される化合物から選ばれる１種又は２種以上の化合物とを含有する水硬性組成物用分散剤組成物であって、
（Ａ）中のナフタレン環を含むモノマー単位に対する（Ｂ）の総量のモル比が、１％以上３０％以下である、
水硬性組成物用分散剤組成物を含む。
【００１２】
また、本発明は、水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物であって、
（Ａ）中のナフタレン環を含むモノマー単位に対する（Ｂ）の総量のモル比が、０．４％以上３０％以下である、
水硬性組成物に関する。
【００１３】
【化２】
2016172688.tif 000003
【００１４】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【００１５】
本発明の水硬性組成物は、水硬性粉体と、水と、（Ａ）ナフタレン環を含むモノマー単位を有する高分子化合物と、（Ｂ）前記一般式（Ｂ１）で表される化合物、前記一般式（Ｂ２）で表される化合物、及び前記一般式（Ｂ３）で表される化合物から選ばれる１種又は２種以上の化合物とを含有する水硬性組成物であって、
（Ａ）中のナフタレン環を含むモノマー単位に対する（Ｂ）の総量のモル比が、１％以上３０％以下である、
水硬性組成物を含む。
【００１６】
また、本発明は、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物用分散剤組成物の製造方法であって、
（Ａ）中のナフタレン環を含むモノマー単位に対する（Ｂ）の総量のモル比が、０．４％以上３０％以下となるように、（Ａ）と（Ｂ）とを混合する、
水硬性組成物用分散剤組成物の製造方法に関する。
【００１７】
【化３】
2016172688.tif 000004
【００１８】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【００１９】
本発明の水硬性組成物用分散剤組成物の製造方法は、（Ａ）ナフタレン環を含むモノマー単位を有する高分子化合物と、（Ｂ）前記一般式（Ｂ１）で表される化合物、前記一般式（Ｂ２）で表される化合物、及び前記一般式（Ｂ３）で表される化合物から選ばれる１種又は２種以上の化合物とを含有する水硬性組成物用分散剤組成物の製造方法であって、
（Ａ）中のナフタレン環を含むモノマー単位に対する（Ｂ）の総量のモル比が、１％以上３０％以下となるように、（Ａ）と（Ｂ）とを混合する、
水硬性組成物用分散剤組成物の製造方法を含む。
【００２０】
また、本発明は、水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物の製造方法であって、
（Ａ）中のナフタレン環を含むモノマー単位に対する（Ｂ）の総量のモル比が、０．４％以上３０％以下となるように、（Ａ）と（Ｂ）とを混合する、
水硬性組成物の製造方法に関する。
【００２１】
【化４】
2016172688.tif 000005
【００２２】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【００２３】
本発明の水硬性組成物の製造方法は、水硬性粉体と、水と、（Ａ）ナフタレン環を含むモノマー単位を有する高分子化合物と、（Ｂ）前記一般式（Ｂ１）で表される化合物、前記一般式（Ｂ２）で表される化合物、及び前記一般式（Ｂ３）で表される化合物から選ばれる１種又は２種以上の化合物とを含有する水硬性組成物の製造方法であって、
（Ａ）中のナフタレン環を含むモノマー単位に対する（Ｂ）の総量のモル比が、１％以上３０％以下となるように、（Ａ）と（Ｂ）とを混合する、
水硬性組成物の製造方法を含む。
【００２４】
また、本発明は、水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを混合して水硬性組成物を調製する際に、
（Ｂ）下記一般式（Ｂ１）で表される化合物、下記一般式（Ｂ２）で表される化合物、及び下記一般式（Ｂ３）で表される化合物から選ばれる１種又は２種以上の化合物を、（Ａ）中のナフタレン環を含むモノマー単位に対する（Ｂ）の総量のモル比が、０．４％以上３０％以下となるように添加する、
（Ａ）の水硬性粉体に対する分散性能の向上方法に関する。
【００２５】
【化５】
2016172688.tif 000006
【００２６】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【００２７】
本発明の分散性能の向上方法は、水硬性粉体と、水と、（Ａ）ナフタレン環を含むモノマー単位を有する高分子化合物と、（Ｂ）前記一般式（Ｂ１）で表される化合物、前記一般式（Ｂ２）で表される化合物、及び前記一般式（Ｂ３）で表される化合物から選ばれる１種又は２種以上の化合物とを混合して水硬性組成物を調製する際に、
（Ｂ）前記一般式（Ｂ１）で表される化合物、前記一般式（Ｂ２）で表される化合物、及び前記一般式（Ｂ３）で表される化合物から選ばれる１種又は２種以上の化合物を、（Ａ）中のナフタレン環を含むモノマー単位に対する（Ｂ）の総量のモル比が、１％以上３０％以下となるように添加する、
（Ａ）の水硬性粉体に対する分散性能の向上方法を含む。
【００２８】
また、本発明は、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する無機粉体用分散剤組成物であって、
（Ａ）中のナフタレン環を含むモノマー単位に対する（Ｂ）の総量のモル比が、０．４％以上３０％以下である、
無機粉体用分散剤組成物に関する。
【００２９】
【化６】
2016172688.tif 000007
【００３０】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【００３１】
本発明の無機粉体用分散剤組成物は、（Ａ）ナフタレン環を含むモノマー単位を有する高分子化合物と、（Ｂ）前記一般式（Ｂ１）で表される化合物、前記一般式（Ｂ２）で表される化合物、及び前記一般式（Ｂ３）で表される化合物から選ばれる１種又は２種以上の化合物とを含有する無機粉体用分散剤組成物であって、
（Ａ）中のナフタレン環を含むモノマー単位に対する（Ｂ）の総量のモル比が、１％以上３０％以下である、
無機粉体用分散剤組成物を含む。
【００３２】
以下、（Ａ）ナフタレン環を含むモノマー単位を有する高分子化合物を（Ａ）成分、（Ｂ）下記一般式（Ｂ１）で表される化合物、下記一般式（Ｂ２）で表される化合物、及び下記一般式（Ｂ３）で表される化合物をまとめて（Ｂ）成分として説明する。
【発明の効果】
【００３３】
本発明によれば、流動性に優れた水硬性組成物が得られる水硬性組成物用分散剤組成物が提供される。
また、本発明によれば、流動性に優れたスラリーが得られる無機粉体用分散剤組成物が提供される。
【発明を実施するための形態】
【００３４】
〔水硬性組成物用分散剤組成物〕
本発明の効果発現機構の詳細は不明であるが、以下のように推定される。
（Ａ）成分に含まれるナフタレン環及び（Ｂ）成分に含まれる基Ｒは疎水性が高い分子構造である。そして、（Ａ）成分に含まれるナフタレン環と、（Ｂ）成分に含まれる基Ｒは、その高い疎水性によって水中で安定に存在するために集まって存在していることで、（Ａ）成分と（Ｂ）成分は疑似的な会合体を形成すると考えられる。さらに、（Ｂ）成分中にスルホン酸基及び／又は複数のＡＯ基を有することで、会合体全体の親水性及び斥力が向上すると考えられる。（Ａ）成分中のナフタレン環を含むモノマー単位に対する（Ｂ）成分の総量のモル比が０．４％以上３０％以下であることで、（Ａ）成分のみでは得られなかった斥力及び（Ｂ）成分のみでは得られなかった水硬性粉体への吸着力がバランス良く発現するため、水硬性組成物の流動性を向上させるものと推察される。
【００３５】
＜（Ａ）成分＞
（Ａ）成分は、ナフタレン環を含むモノマー単位を有する高分子化合物である。（Ａ）成分は、例えば、セメントや石膏などの水硬性粉体を含有する水硬性組成物用の分散剤として用いることができる。
【００３６】
（Ａ）成分としては、好ましくはナフタレンスルホン酸ホルムアルデヒド縮合物又はその塩が挙げられる。ナフタレンスルホン酸ホルムアルデヒド縮合物又はその塩は、ナフタレンスルホン酸とホルムアルデヒドとの縮合物又はその塩である。ナフタレンスルホン酸ホルムアルデヒド縮合物は、性能を損なわない限り、単量体として、例えばメチルナフタレン、エチルナフタレン、ブチルナフタレン、ヒドロキシナフタレン、ナフタレンカルボン酸、アントラセン、フェノール、クレゾール、クレオソート油、タール、メラミン、尿素、スルファニル酸及び／又はこれらの誘導体などのようなナフタレンスルホン酸と共縮合可能な芳香族化合物と共縮合させても良い。
【００３７】
ナフタレンスルホン酸ホルムアルデヒド縮合物又はその塩は、例えば、マイテイ１５０、デモール  Ｎ、デモール  ＲＮ、デモール  ＭＳ、デモールＳＮ−Ｂ、デモール  ＳＳ−Ｌ（いずれも花王株式会社製）、セルフロー  １２０、ラベリン  ＦＤ−４０、ラベリン  ＦＭ−４５（いずれも第一工業株式会社製）などのような市販品を用いることができる。
【００３８】
ナフタレンスルホン酸ホルムアルデヒド縮合物又はその塩は、水硬性組成物の流動性向上の観点から、重量平均分子量が、好ましくは２００，０００以下、より好ましくは１００，０００以下、更に好ましくは８０，０００以下、より更に好ましくは５０，０００以下、より更に好ましくは３０，０００以下である。そして、ナフタレンスルホン酸ホルムアルデヒド縮合物又はその塩は、水硬性組成物の流動性向上の観点から、重量平均分子量が、好ましくは１，０００以上、より好ましくは３，０００以上、更に好ましくは４，０００以上、より更に好ましくは５，０００以上である。ナフタレンスルホン酸ホルムアルデヒド縮合物は酸の状態あるいは中和物であってもよい。
【００３９】
ナフタレンスルホン酸ホルムアルデヒド縮合物又はその塩の分子量は下記条件にてゲルパーミエーションクロマトグラフィを用いて測定することができる。
［ＧＰＣ条件］
カラム：Ｇ４０００ＳＷＸＬ＋Ｇ２０００ＳＷＸＬ（東ソー株式会社）
溶離液：３０ｍＭ ＣＨ３ＣＯＯＮａ／ＣＨ３ＣＮ＝６／４
流量：０．７ｍｌ／ｍｉｎ
検出：ＵＶ２８０ｎｍ
サンプルサイズ：０．２ｍｇ／ｍｌ
標準物質：西尾工業（株）製  ポリスチレンスルホン酸ソーダ換算（単分散ポリスチレンスルホン酸ナトリウム：分子量、２０６、１，８００、４，０００、８，０００、１８，０００、３５，０００、８８，０００、７８０，０００）
検出器：東ソー株式会社  ＵＶ−８０２０
【００４０】
ナフタレンスルホン酸ホルムアルデヒド縮合物又はその塩の製造方法は、例えば、ナフタレンスルホン酸とホルムアルデヒドとを縮合反応により縮合物を得る方法が挙げられる。前記縮合物の中和を行ってもよい。また、中和で副生する水不溶解物を除去してもよい。具体的には、ナフタレンスルホン酸を得るために、ナフタレン１モルに対して、硫酸１．２〜１．４モルを用い、１５０〜１６５℃で２〜５時間反応させてスルホン化物を得る。次いで、該スルホン化物１モルに対して、ホルムアルデヒドとして０．９５〜０．９９モルとなるようにホルマリンを８５〜９５℃で、３〜６時間かけて滴下し、滴下後９５〜１０５℃で縮合反応を行う。さらに、得られる縮合物の水溶液は酸性度が高いので貯槽等の金属腐食を抑制する観点から、得られた縮合物に、水と中和剤を加え、８０〜９５℃で中和工程を行うことができる。中和剤は、ナフタレンスルホン酸と未反応硫酸に対してそれぞれ１．０〜１．１モル倍添加することが好ましい。また、中和により生じる水不溶解物を除去することができ、その方法として好ましくは濾過による分離が挙げられる。これらの工程によって、ナフタレンスルホン酸ホルムアルデヒド縮合物水溶性塩の水溶液が得られる。この水溶液は、そのまま（Ａ）成分の水溶液として使用することができる。更に必要に応じて該水溶液を乾燥、粉末化して粉末状のナフタレンスルホン酸ホルムアルデヒド縮合物の塩を得ることができ、これを粉末状の分散剤として使用することができる。乾燥、粉末化は、噴霧乾燥、ドラム乾燥、凍結乾燥等により行うことができる。
【００４１】
本発明の水硬性組成物用分散剤組成物は、流動性向上の観点から、（Ａ）成分を、固形分中、好ましくは５質量％以上、より好ましくは２５質量％以上、更に好ましくは５０質量％以上、より更に好ましくは５５質量％以上、そして、好ましくは９９質量％以下、より好ましくは９７質量％以下、更に好ましくは９５質量％以下、より更に好ましくは９０質量％以下、より更に好ましくは８５質量％以下、より更に好ましくは７５質量％以下含有する。
なお、水硬性組成物用分散剤組成物について、固形分とは、水以外の成分をいう。
【００４２】
＜（Ｂ）成分＞
（Ｂ）成分は、前記一般式（Ｂ１）で表される化合物、前記一般式（Ｂ２）で表される化合物、及び前記一般式（Ｂ３）で表される化合物から選ばれる１種又は２種以上の化合物である。
（Ｂ）成分は、炭素原子を含む疎水基と（ポリ）アルキレンオキシ基とを酸素原子又は窒素原子で連結した構造であって、酸素原子で連結した場合は（ポリ）アルキレンオキシ基の末端が硫酸エステル基である化合物であり、窒素原子で連結した場合は（ポリ）アルキレンオキシ基の末端が硫酸エステル基又は水酸基もしくはエーテル基である化合物である。
【００４３】
本発明は、（Ｂ）成分が、前記一般式（Ｂ１）で表される化合物から選ばれる１種又は２種以上である水硬性組成物用分散剤組成物を提供する。
本発明は、（Ｂ）成分が、前記一般式（Ｂ２）で表される化合物から選ばれる１種又は２種以上である水硬性組成物用分散剤組成物を提供する。
本発明は、（Ｂ）成分が、前記一般式（Ｂ３）で表される化合物から選ばれる１種又は２種以上である水硬性組成物用分散剤組成物を提供する。
本発明は、（Ｂ）成分が、前記一般式（Ｂ１）で表される化合物、及び前記一般式（Ｂ２）で表される化合物から選ばれる１種又は２種以上の化合物である水硬性組成物用分散剤組成物を提供する。
本発明は、（Ｂ）成分が、前記一般式（Ｂ１）で表される化合物、及び前記一般式（Ｂ３）で表される化合物から選ばれる１種又は２種以上の化合物である水硬性組成物用分散剤組成物を提供する。
本発明は、（Ｂ）成分が、前記一般式（Ｂ２）で表される化合物、及び前記一般式（Ｂ３）で表される化合物から選ばれる１種又は２種以上の化合物である水硬性組成物用分散剤組成物を提供する。
（Ｂ）成分は、一般式（Ｂ１）で表される化合物が好ましい。
【００４４】
一般式（Ｂ１）、（Ｂ２）及び（Ｂ３）中、Ｒは、炭素原子を含む疎水基である。ここで、Ｒについて、疎水基とは、Ｒ−Ｈとした化合物のＨＬＢが２．２５以下となる基をいう。
Ｒは、一価の基である。
言い換えれば、炭素原子を含み、Ｒ−Ｈで表され、ＨＬＢが２．２５以下である化合物から、一つの水素原子を除いた基がＲである。
【００４５】
本発明は、一般式（Ｂ１）、（Ｂ２）及び（Ｂ３）中、Ｒが、炭素原子を含む基であって、Ｒ−Ｈとした化合物のＨＬＢが２．２５以下となる基である水硬性組成物用分散剤組成物を包含する。
また、本発明は、一般式（Ｂ１）、（Ｂ２）及び（Ｂ３）中、Ｒが、炭化水素基であって、Ｒ−Ｈとした化合物のＨＬＢが２．２５以下となる基である水硬性組成物用分散剤組成物を包含する。
また、本発明は、一般式（Ｂ１）、（Ｂ２）及び（Ｂ３）中、Ｒが、炭素数が１０以上２７以下の炭化水素基及び置換基を含む炭素数が１０以上３０以下の炭化水素基である水硬性組成物用分散剤組成物を包含する。
【００４６】
Ｒ−ＨのＨＬＢは、好ましくは１．３０以下、より好ましくは０．３５以下、更に好ましくは−０．６以下、そして、好ましくは−５．８３以上、より好ましくは−５．３５以上、更に好ましくは−４．４０以上である。Ｒ−ＨのＨＬＢは、デイビス（Davies）法によるものである。
【００４７】
Ｒ−ＨのＨＬＢは、対応するＲを有する一般式（Ｂ１）、（Ｂ２）又は（Ｂ３）で表される化合物の疎水性相互作用の強さに関与する因子であると考えられる。
例えば界面活性剤は、水中で安定に存在するために、親水基を水側に、疎水基を内側にしてミセル等を形成することで、できる限り疎水基が水と接触する面積を小さくしようとする。（Ａ）成分に含まれるナフタレン環は非常に疎水性の高い構造であり、（Ｂ）成分に含まれる基Ｒも、Ｒ−ＨのＨＬＢが２．２５以下であることで、非常に疎水性の高い構造となる。そのため水中では、水との接触面積を小さくするために（Ａ）成分のナフタレン環と（Ｂ）成分の基Ｒは疎水基同士で集まっており、その結果本発明の効果を発現するのに適した会合体を形成しているものと考えられる。本発明では、Ｒ−ＨのＨＬＢが２．２５以下である基Ｒが（Ｂ）成分に含まれていることで、（Ａ）成分と（Ｂ）成分が会合体となり、その結果、（Ａ）成分のみでは得られなかった斥力及び（Ｂ）成分のみでは得られなかった水硬性粉体への吸着力が発現するため、水硬性組成物の流動性を向上させるものと推察される。つまり、本発明の効果を発現するのに適した会合体の形成には、（Ｂ）成分に含まれる基ＡＯよりも基Ｒの方が、影響が大きいものと考えられる。
【００４８】
一般式（Ｂ１）、（Ｂ２）及び（Ｂ３）中、Ｒは、炭化水素基及び置換基を含む炭化水素基から選ばれる基が挙げられる。
炭化水素基は、アルキル基、アルケニル基、アラルキル基、アリール基、置換基を有するアリール基（以下、置換アリール基という）などが挙げられる。炭化水素基は、アルキル基、アルケニル基及び置換アリール基から選ばれる基が好ましい。
【００４９】
置換基は、最も基本的な有機化合物の水素原子の代わりに導入された原子又は原子団のことである（化学辞典、第一版、第七刷、（株）東京化学同人、２００３年４月１日）。置換基を含む炭化水素は、炭化水素の誘導体であってよい。誘導体とは、ある炭化水素を母体として考えたとき、官能基の導入、酸化、還元、原子の置き換えなど、母体の構造や性質を大幅に変えない程度の改変がなされた化合物のことである。
【００５０】
Ｒの炭素数は、好ましくは１０以上、より好ましくは１２以上、そして、好ましくは３０以下、より好ましくは２７以下、更に好ましくは２６以下、より更に好ましくは２４以下から選択できる。
【００５１】
Ｒのアルキル基は、好ましくは脂肪族アルキル基、より好ましくは直鎖脂肪族アルキル基、更に好ましくは直鎖第１級脂肪族アルキル基である。
Ｒのアルケニル基は、好ましくは脂肪族アルケニル基、より好ましくは直鎖脂肪族アルケニル基、更に好ましくは直鎖第１級脂肪族アルケニル基である。
ここで、アルキル基又はアルケニル基についての第１級とは、当該アルキル基又はアルケニル基の炭素原子のうち、他の基と結合する炭素原子が第１級炭素原子であることを意味する。例えば、Ｒでは、アルキル基又はアルケニル基の炭素原子のうち、Ｏ又はＮと結合する炭素原子が第１級炭素原子であることを意味する。
Ｒの置換アリール基は、芳香環の水素原子が置換基で置換されたアリール基であり、芳香環の水素原子が炭化水素基で置換されたアリール基が挙げられる。置換アリール基として、芳香環の水素原子の１つ、２つ又は３つが、炭化水素基などの置換基で、置換されたアリール基が挙げられる。置換アリール基のアリール基はフェニル基が好ましい。更に、炭素数１３以上３０以下の置換アリール基が挙げられる。
置換アリール基としては、炭素数が好ましくは１以上、更に好ましくは２以上、そして、好ましくは１０以下、更に好ましくは８以下のアルキル基で置換されたフェニル基、ベンジル基で置換されたフェニル基、及びスチレン化したフェニル基から選ばれる基が挙げられる。置換アリール基は、ベンジル基で置換されたフェニル基、及びスチレン化したフェニル基から選ばれる基が挙げられる。
置換アリール基は、好ましくはモノベンジルフェニル基、ジベンジルフェニル基、トリベンジルフェニル基、モノスチレン化フェニル基、ジスチレン化フェニル基、トリスチレン化フェニル基、オクチルフェニル基、及びノニルフェニル基から選ばれる基であり、より好ましくはトリベンジルフェニル基、及びジスチレン化フェニル基から選ばれる基である。
【００５２】
Ｒは、経済的な観点から、好ましくはアルキル基である。
Ｒは、水への溶解し易さの観点から、好ましくはアルケニル基である。
Ｒは、低泡性の観点から、好ましくは置換アリール基である。
Ｒのアルキル基又はアルケニル基は、例えば、デシル基、ラウリル基、ミリスチル基、パルミチル基、ステアリル基、ベヘニル基、イソステアリル基、オレイル基が挙げられ、流動性向上の観点から、好ましくはラウリル基、ミリスチル基、パルミチル基、ステアリル基、ベヘニル基、イソステアリル基、オレイル基、より好ましくは、ラウリル基、ミリスチル基、パルミチル基、ステアリル基、オレイル基である。
【００５３】
一般式（Ｂ１）中のＲは、アルキル基、アルケニル基、及び置換アリール基から選ばれる基が好ましい。
一般式（Ｂ１）中のＲは、例えば、デシル基、ラウリル基、ミリスチル基、パルミチル基、ステアリル基、ベヘニル基、イソステアリル基、オレイル基、モノベンジルフェニル基、ジベンジルフェニル基、トリベンジルフェニル基、モノスチレン化フェニル基、及びジスチレン化フェニル基から選ばれる基が挙げられ、流動性向上の観点から、好ましくはラウリル基、ミリスチル基、パルミチル基、ステアリル基、ベヘニル基、イソステアリル基、オレイル基、モノベンジルフェニル基、ジベンジルフェニル基、トリベンジルフェニル基、モノスチレン化フェニル基、及びジスチレン化フェニル基から選ばれる基、より好ましくは、ラウリル基、ミリスチル基、パルミチル基、ステアリル基、オレイル基、モノベンジルフェニル基、ジベンジルフェニル基、トリベンジルフェニル基、モノスチレン化フェニル基、ジスチレン化フェニル基、トリスチレン化フェニル基、オクチルフェニル、及びノニルフェニル基から選ばれる基である。
【００５４】
Ｒの具体例として、炭素数１０以上、より好ましくは１２以上、そして、好ましくは２７以下、より好ましくは２６以下、更に好ましくは２４以下の炭化水素基、及び該炭化水素基の水素原子が置換基で置換された炭化水素基から選ばれる基が挙げられる。
Ｒの他の具体例として、炭素数１０以上、より好ましくは１２以上、そして、好ましくは２７以下、より好ましくは２６以下、更に好ましくは２４以下のアルキル基又はアルケニル基、及び該アルキル基又は該アルケニル基の水素原子が置換基で置換された基、並びに、炭化水素基で置換されたアリール基、好ましくは炭素数１３以上３０以下の置換アリール基から選ばれる基が挙げられる。
Ｒの他の具体例として、
炭素数１０以上、より好ましくは１２以上、そして、好ましくは２７以下、より好ましくは２６以下、更に好ましくは２４以下のアルキル基、好ましくは脂肪族アルキル基、より好ましくは直鎖脂肪族アルキル基、更に好ましくは直鎖第１級脂肪族アルキル基、及び
炭素数１０以上、より好ましくは１２以上、そして、好ましくは２７以下、より好ましくは２６以下、更に好ましくは２４以下のアルケニル基、好ましくは脂肪族アルケニル基、より好ましくは直鎖脂肪族アルケニル基、更に好ましくは直鎖第１級脂肪族アルケニル基
から選ばれる基が挙げられる。
また、Ｒの他の具体例として、炭素数が好ましくは１以上、更に好ましくは２以上、そして、好ましくは１０以下、更に好ましくは８以下のアルキル基で置換されたフェニル基、ベンジル基で置換されたフェニル基、スチレン化したフェニル基が挙げられる。これらの基は、具体的には、ベンジル基で置換された炭素数１３以上２７以下のフェニル基、炭素数１４以上３０以下のスチレン化フェニル基、オクチルフェニル基、及びノニルフェニル基から選ばれる基が挙げられる。
【００５５】
一般式（Ｂ１）、（Ｂ２）及び（Ｂ３）中、ＡＯは、炭素数２以上４以下のアルキレンオキシ基であり、好ましくは炭素数２又は３のアルキレンオキシ基である。ＡＯが炭素数２のアルキレンオキシ基を含むことが好ましい。
【００５６】
一般式（Ｂ１）中、ｐ、は、ＡＯの平均付加モル数であり、分散性の観点から、１以上、好ましくは５以上、より好ましくは１０以上、より更に好ましくは２０以上、より更に好ましくは５０以上、そして、経済的な観点から、２００以下、好ましくは１５０以下、より好ましくは１００以下の数である。
一般式（Ｂ２）及び（Ｂ３）中、ｑ、及びｒは、同一又は異なって、それぞれ、ＡＯの平均付加モル数であり、０以上の数である。分散性の観点から、ｑ＋ｒは、１以上、好ましくは２以上、より好ましくは５以上、より更に好ましくは１０以上、より更に好ましくは２０以上、より更に好ましくは５０以上、そして、経済的な観点から、２００以下、好ましくは１５０以下、より好ましくは１００以下の数である。
【００５７】
一般式（Ｂ１）及び（Ｂ３）中、Ｍ、Ｍ１、及びＭ２は、同一又は異なって、それぞれ、対イオンであり、水素イオン、アルカリ金属イオン、アルカリ土類金属イオン（１／２原子）、アンモニウムイオンなどが挙げられる。
Ｍ、Ｍ１、及びＭ２は、化合物の製造し易さの観点から、好ましくは、アンモニウムイオンである。
Ｍ、Ｍ１、及びＭ２は、化合物の臭気の観点から、好ましくはアルカリ金属イオン、より好ましくはナトリウムイオン及びカリウムイオンから選ばれるアルカリ金属イオンである。
【００５８】
一般式（Ｂ２）中、Ｘ１、及びＸ２は、同一又は異なって、それぞれ、水素原子又は炭素数１以上４以下の炭化水素基である。炭化水素基は、好ましくはアルキル基である。Ｘ１、及びＸ２は、それぞれ、好ましくは水素原子である。
【００５９】
本発明は、一般式（Ｂ１）、（Ｂ２）及び（Ｂ３）の構造をこれらの好ましい事項に置き換えて定義された化合物を（Ｂ）成分とする発明を包含する。
【００６０】
本発明の水硬性組成物用分散剤組成物は、流動性向上の観点から、（Ｂ）成分を、固形分中、好ましくは１質量％以上、より好ましくは３質量％以上、更に好ましくは５質量％以上、より更に好ましくは１０質量％以上、より更に好ましくは１５質量％以上、より更に好ましくは２５質量％以上であり、そして、好ましくは９５質量％以下、より好ましくは７５質量％以下、更に好ましくは５０質量％以下、より更に好ましくは４５質量％以下含有する。
【００６１】
本発明の水硬性組成物用分散剤組成物は、流動性に優れた水硬性組成物が得られる観点で、（Ａ）成分中のナフタレン環を含むモノマー単位に対する（Ｂ）成分の総量のモル比が、０．４％以上３０％以下である。同様の観点で、前記モル比は、好ましくは１％以上、より好ましくは３％以上、更に好ましくは５％以上、更により好ましくは７％以上、そして、好ましくは１６％以下、より好ましくは１３％以下、更に好ましくは１１％以下である。このモル比は、（Ａ）成分中のナフタレン環を含むモノマー単位の総量と（Ｂ）成分の総量に基づいて算出される。具体的には、以下の式により算出される。
モル比（％）＝[〔（Ｂ）成分の総量（モル）〕／〔（Ａ）成分中のナフタレン環を含むモノマー単位の総量（モル）〕]×１００
また、（Ａ）成分及び（Ｂ）成分が２種以上の場合は、そのモルの合計値を用いて計算できる。
【００６２】
（Ａ）成分が、ナフタレンスルホン酸ホルムアルデヒド縮合物又はその塩の場合、ナフタレン環を含むモノマー単位は、ナフタレンスルホン酸又はその塩とホルムアルデヒドとが脱水縮合反応して形成されたモノマー単位である。（Ａ）成分がナフタレンスルホン酸ホルムアルデヒド縮合物のナトリウム塩の場合、当該化合物中のナフタレン環を含むモノマー単位の総量（モル）は、以下の式により算出される。式中、ナフタレンスルホン酸ホルムアルデヒド縮合物のナトリウム塩をＮＳＦと表記する。
ＮＳＦ中のナフタレン環を含むモノマー単位の総量（モル）＝〔ＮＳＦ中のナフタレン環を含むモノマー単位の質量の総量〕／〔ＮＳＦ中のナフタレン環を含むモノマー単位の分子量〕
【００６３】
（Ａ）成分中のナフタレン環を含むモノマー単位の質量の総量は、（Ａ）成分がナフタレンスルホン酸又はその塩とホルムアルデヒドとの縮合物の場合、当該化合物の全質量である。
また、（Ａ）成分中のナフタレン環を含むモノマー単位の質量の総量は、（Ａ）成分がナフタレンスルホン酸又はその塩と、ホルムアルデヒドと、ナフタレン環を含まない他のモノマーとの縮合物の場合、当該化合物の全質量から、前記ナフタレン環を含まない他のモノマー及びホルムアルデヒドに由来するモノマー単位の質量を除いた質量である。
前記ナフタレン環を含まない他のモノマーに由来するモノマー単位の質量は、合成時の仕込み量から算出しても良いし、核磁気共鳴スペクトル装置などの共重合質量比を求めることができる一般的な解析装置を用いて算出しても良い。
【００６４】
また、（Ａ）成分中のナフタレン環を含むモノマー単位の分子量は、（Ａ）成分がナフタレンスルホン酸ホルムアルデヒド縮合物のナトリウム塩の場合、ナフタレンスルホン酸ナトリウムの分子量（２３０．２）とホルムアルデヒド（３０．０）の和から縮合反応の副生成物である水（１８．０）を引いた数値、すなわち２４２．２のように決定できる。
また、（Ｂ）成分の分子量は、分子を構成する原子量の総和から求めてもよいし、例えばＣｈｅｍＢｉｏＤｒａｗ（ＰｅｒｋｉｎＥｌｍｅｒ社製）のようなソフトウェアを用いて算出してもよい。
【００６５】
本発明の水硬性組成物用分散剤組成物では、例えば（Ａ）成分がナフタレンスルホン酸ホルムアルデヒド縮合物のナトリウム塩、（Ｂ）成分がポリオキシエチレンアルキルエーテルサルフェートアンモニウム塩の場合、（Ａ）成分中のナフタレン環を含むモノマー単位に対する（Ｂ）成分の総量のモル比は、再沈殿法や分液法などの一般的な方法で（Ａ）成分と（Ｂ）成分を分離し、その質量比を測定して計算により求めることができる。
また、水硬性組成物用分散剤組成物中の（Ａ）成分及び（Ｂ）成分の構造は、再沈殿法や分液法などの一般的な方法で（Ａ）成分及び（Ｂ）成分を分離し、核磁気共鳴スペクトル測定装置や液体クロマトグラフィーなどの一般的な解析装置を用いて解析することができる。
【００６６】
本発明の水硬性組成物用分散剤組成物は、本質的には、（Ａ）成分中のナフタレン環を含むモノマー単位と（Ｂ）成分のモル比によって組成物中での割合が決定されることが好ましいが、例えば、以下のような質量比を規定することもできる。
本発明の水硬性組成物用分散剤組成物は、流動性向上の観点から、（Ａ）成分と（Ｂ）成分の質量比が、（Ａ）／（Ｂ）で、好ましくは０．０８以上、より好ましくは０．５０以上、更に好ましくは０．７０以上、より更に好ましくは０．９０以上であり、そして、好ましくは７０以下、より好ましくは５０以下、更に好ましくは３０以下、より更に好ましくは１５以下、より更に好ましくは８．０以下、より更に好ましくは５．０以下、より更に好ましくは３．０以下である。
【００６７】
＜その他の成分＞
本発明の水硬性組成物用分散剤組成物は、更に、（Ｃ）消泡剤〔以下、（Ｃ）成分という〕を含有することができる。
【００６８】
（Ｃ）成分としては、シリコーン系消泡剤、脂肪酸エステル系消泡剤、エーテル系消泡剤、ポリアルキレンオキシド系消泡剤、アルキルリン酸エステル系消泡剤、及びアセチレングリコール系消泡剤から選ばれる１種以上の消泡剤が挙げられる。
（Ｃ）成分としては、シリコーン系消泡剤、脂肪酸エステル系消泡剤、及びエーテル系消泡剤から選ばれる１種以上の消泡剤が好ましい。
シリコーン系消泡剤は、ジメチルポリシロキサンが好ましい。
脂肪酸エステル系消泡剤は、ポリアルキレングリコール脂肪酸エステルが好ましい。
エーテル系消泡剤は、ポリアルキレングリコールアルキルエーテルが好ましい。
ポリアルキレンオキシド系消泡剤は、エチレンオキシドとプロピレンオキシドのブロック共重合体が好ましい。
アルキルリン酸系消泡剤では、リン酸トリブチル、リン酸イソトリブチル、ナトリウムオクチルホスフェートが好ましい。
アセチレングリコール系消泡剤では２，４，７，９−テトラメチル−５−デシン−４，７−ジオール又はそのアルキレンオキシド付加物が好ましい。
【００６９】
シリコーン系消泡剤は、水と相溶性のある乳化タイプが好ましい。水と相溶性のある乳化タイプのシリコーン系消泡剤の市販品としては、ＫＭ−７０、ＫＭ−７３Ａ〔何れも信越シリコーン（株）〕、ＴＳＡシリーズ（モメンティブ・パフォーマンス・マテリアルズ・ジャパン合同会社）、ＦＳアンチフォームシリーズ〔東レ・ダウコーニング（株）〕、アンチフォームＥ−２０〔花王（株）〕等が挙げられる。
【００７０】
脂肪酸エステル系消泡剤であるポリアルキレングリコール脂肪酸エステルの市販品としては、レオドールＴＷ−Ｌ１２０〔花王（株）〕、ニコフィックス、フォームレックス〔何れも日華化学（株）〕等が挙げられる。
【００７１】
エーテル系消泡剤であるポリアルキレングリコールアルキルエーテルの市販品としては、消泡剤Ｎｏ．１、消泡剤Ｎｏ．５、消泡剤Ｎｏ．８〔何れも花王（株）〕や、ＳＮデフォーマー１５−Ｐ、フォーマスターＰＣ〔何れもサンノプコ（株）〕、アデカプルロニックシリーズ〔（株）アデカ〕等が挙げられる。
【００７２】
ポリアルキレンオキシド系消泡剤のうちポリエチレンオキシドポリプロピレンオキシドのブロック共重合体の市販品としては、エチレンオキシド及びプロピレンオキシドのブロックコポリマー、例えばＰＬＵＲＯＮＩＣ（商標）製品〔ＢＡＳＦ社〕等が挙げられる。
【００７３】
アセチレングリコール系消泡剤の市販品としては、ＳＵＲＦＹＮＯＬ（商標）４００シリーズ〔エアープロダクツアンドケミカルズ社〕等が挙げられる。
【００７４】
（Ｃ）成分としては、強度低下を抑制できる観点から、脂肪酸エステル系消泡剤が好ましい。
【００７５】
本発明の水硬性組成物用分散剤組成物は、（Ｃ）成分を、固形分中、好ましくは０．００１質量％以上、より好ましくは０．０１質量％以上、更に好ましくは０．１質量％以上、そして、好ましくは１０質量％以下、より好ましくは５質量％以下、更に好ましくは１質量％以下含有する。
【００７６】
本発明の水硬性組成物用分散剤組成物は、起泡抑制及び破泡の観点から、（Ｂ）成分と（Ｃ）成分の質量比が、（Ｃ）／（Ｂ）で、好ましくは０．００００１以上、より好ましくは０．００００５以上、更に好ましくは０．０００１以上、そして、好ましくは０．５以下、より好ましくは０．１以下、更に好ましくは０．０５以下である。
【００７７】
一般に、起泡性の高い化合物は、コンクリートなどの水硬性組成物に添加することで、系内に泡が連行されて、ＪＩＳ  Ａ−６２０４に記載のＡＥ減水剤のように流動性が向上することがある。一方で、一般に、消泡剤は、コンクリートなどの水硬性組成物中に巻き込まれた泡を消すことができるため、水硬性組成物の硬化体の空隙が減少し、強度の低下を防ぐことができる。そのため、（Ｂ）成分のような起泡性の高い化合物と消泡剤を併用することは、強度低下を抑制する観点からは好ましいが、流動性を向上する観点からは好ましくないと考えられていた。しかし、本発明では、消泡剤を用いても、水硬性組成物の流動性を維持したまま強度の低下を抑制することができるため、泡による流動性の向上とは異なる効果が得られる。
【００７８】
本発明の水硬性組成物用分散剤組成物は、従来のセメント分散剤、水溶性高分子化合物、空気連行剤、セメント湿潤剤、膨張材、防水剤、遅延剤、急結剤、増粘剤、凝集剤、乾燥収縮低減剤、強度増進剤、硬化促進剤、防腐剤などの成分〔（Ａ）〜（Ｃ）成分に該当するものを除く〕を含有することができる。
【００７９】
本発明の水硬性組成物用分散剤組成物は、形態が、液体、固体の何れでもよい。本発明の水硬性組成物用分散剤組成物が液体の場合は、水を含有することが好ましい。
【００８０】
水硬性組成物用分散剤組成物が水を含有する液体である場合の水の含有量は、水硬性組成物を調製する際の作業性の観点から、該組成物中、好ましくは１０質量％以上、より好ましくは３０質量％以上、更に好ましくは５０質量％以上であり、そして、経済性の観点から、好ましくは９０質量％以下、より好ましくは６０質量％以下である。
【００８１】
水硬性組成物用分散剤組成物が水を含有する液体である場合の（Ａ）成分の含有量は、水硬性組成物の流動性を向上する観点から、該組成物中、好ましくは７質量％以上、より好ましくは１０質量％以上、更に好ましくは１５質量％以上であり、そして、好ましくは８９質量％以下、より好ましくは８４質量％以下、更に好ましくは７９質量％以下である。
【００８２】
水硬性組成物用分散剤組成物が水を含有する液体である場合の（Ｂ）成分の含有量は、水硬性組成物の流動性を向上する観点から、該組成物中、好ましくは１質量％以上、より好ましくは６質量％以上、更に好ましくは１１質量％以上であり、そして、好ましくは８３質量％以下、より好ましくは６０質量％以下、更に好ましくは４５質量％以下である。
【００８３】
水硬性組成物用分散剤組成物が水を含有する液体である場合の（Ａ）成分と（Ｂ）成分の合計の含有量は、水硬性組成物の流動性を向上する観点から、該組成物中、好ましくは１０質量％以上、より好ましくは３０質量％以上であり、そして、好ましくは９０質量％以下、より好ましくは７０質量％以下、更に好ましくは５０質量％以下である。
【００８４】
本発明の水硬性組成物用分散剤組成物として、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物用分散剤組成物であって、
（Ａ）中のナフタレン環を含むモノマー単位に対する（Ｂ）の総量のモル比が、０．４％以上３０％以下である、
水硬性組成物用分散剤組成物が挙げられる。
【００８５】
【化７】
2016172688.tif 000008
【００８６】
〔式中、
Ｒは、炭素数１０以上３０以下の炭化水素基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【００８７】
〔無機粉体用分散剤組成物〕
本発明の無機粉体用分散剤組成物に用いられる（Ａ）成分と（Ｂ）成分の具体例及び好ましい態様は、それぞれ、本発明の水硬性組成物用分散剤組成物で述べたものと同じである。
また、本発明の無機粉体用分散剤組成物では、（Ａ）成分中のナフタレン環を含むモノマー単位に対する（Ｂ）成分の総量のモル比が、０．４％以上３０％以下である。このモル比の好ましい範囲は、本発明の水硬性組成物用分散剤組成物と同じである。
本発明の無機粉体用分散剤組成物に用いられる（Ｃ）成分の具体例及び好ましい態様は、それぞれ、本発明の水硬性組成物用分散剤組成物で述べたものと同じである。
【００８８】
無機粉体としては、特に限定されないが、以下のものが挙げられる。無機粉体のうち、水硬性粉体に対して用いるものが、本発明の水硬性組成物用分散剤組成物である。
（１）セメント、石膏などの水硬性粉体
（２）フライアッシュ、シリカフューム、火山灰、けい酸白土などのポソラン作用を持つ粉体
（３）石炭灰、高炉スラグ、けい藻土などの潜在水硬性粉体
（４）カオリン、ケイ酸アルミニウム、クレー、タルク、マイカ、ケイ酸カルシウム、セリサイト、ベントナイトなどのケイ酸塩
（５）炭酸カルシウム、炭酸マグネシウム、炭酸バリウム、塩基性炭酸鉛などの炭酸塩
（６）硫酸カルシウム、硫酸バリウムなどの硫酸塩
（７）ストロンチウムクロメート、ピグメントイエローなどのクロム酸塩
（８）モリブデン酸亜鉛、モリブデン酸カルシウム亜鉛、モリブデン酸マグネシウムなどのモリブデン酸塩
（９）アルミナ、酸化アンチモン、酸化チタニウム、酸化コバルト、四酸化三鉄、三酸化ニ鉄、四酸化三鉛、一酸化鉛、酸化クロムグリーン、三酸化タングステン、酸化イットリウムなどの金属酸化物
（１０）水酸化アルミニウム、水酸化マグネシウム、水酸化カルシウム、水酸化鉄、メタチタン酸などの金属水酸化物
（１１）炭化ケイ素、炭化タングステン、炭化ホウ素、炭化チタンなどの金属炭化物
（１２）窒化アルミニウム、窒化ケイ素、窒化ホウ素、ジルコニア、チタン酸バリウム、サチンホワイト、カーボンブラック、グラファイト、クロムイエロー、硫化水銀、ウルトラマリン、パリスブルー、チタニウムイエロー、クロムバーミリオン、リトポン、アセト亜ヒ酸銅、ニッケル、銀、パラジウム、チタン酸ジルコン酸鉛などの、上記に（１）〜（１１）に分類されない他の無機粉体
【００８９】
本発明の無機粉体用分散剤組成物は、無機粉体スラリーに用いることができる。無機粉体スラリーは、無機粉体と、水と、（Ａ）成分と、（Ｂ）成分とを含有するスラリーであって、（Ａ）成分中のナフタレン環を含むモノマー単位に対する（Ｂ）成分の総量のモル比は、０．４％以上３０％以下である。無機粉体が水硬性粉体である場合、スラリーは、本発明の水硬性組成物である。
本発明のスラリーに用いられる（Ａ）成分と（Ｂ）成分の具体例及び好ましい態様は、それぞれ、本発明の水硬性組成物用分散剤組成物で述べたものと同じである。また、本発明のスラリーでは、（Ａ）成分中のナフタレン環を含むモノマー単位に対する（Ｂ）成分の総量のモル比が、０．４％以上３０％以下である。このモル比の好ましい範囲は、本発明の水硬性組成物用分散剤組成物と同じである。
【００９０】
無機粉体スラリーとしては、例えば無機粉体として高炉スラグを使用したスラリー（以下、高炉スラグスラリーという）が挙げられる。高炉スラグスラリーは、高炉スラグ１００質量部に対して、本発明の無機粉体用分散剤組成物を、固形分で０．０１質量部以上５．０質量部含有することが好ましい。高炉スラグスラリーは、高炉スラグ１００質量部に対して、水を、好ましくは４０質量部以上、より好ましくは４５質量部以上、そして、好ましくは２５０質量部、より好ましく２３０質量部以下含有する。また、高炉スラグスラリーは、（Ｃ）成分を含有することが好ましい。高炉スラグスラリーは、（Ｂ）成分と（Ｃ）成分の質量比が、（Ｃ）／（Ｂ）で、好ましくは０．００００１以上、より好ましくは０．００００５以上、更に好ましくは０．０００１以上、そして、好ましくは０．５以下、より好ましくは０．１以下、更に好ましくは０．０５以下である。
【００９１】
〔水硬性組成物〕
本発明は、水硬性粉体と、水と、（Ａ）成分と、（Ｂ）成分とを含有する水硬性組成物であって、（Ａ）成分中のナフタレン環を含むモノマー単位に対する（Ｂ）成分の総量のモル比が、０．４％以上３０％以下である、水硬性組成物を提供する。
【００９２】
本発明の水硬性組成物に使用される水硬性粉体とは、水和反応により硬化する物性を有する粉体のことであり、セメント、石膏等が挙げられる。好ましくは普通ポルトランドセメント、ビーライトセメント、中庸熱セメント、早強セメント、超早強セメント、耐硫酸塩セメント等のセメントである。また、セメント等に高炉スラグ、フライアッシュ、シリカフュームなどのポソラン作用及び／または潜在水硬性を有する粉体や、石粉（炭酸カルシウム粉末）等が添加された高炉スラグセメント、フライアッシュセメント、シリカフュームセメント等でもよい。
【００９３】
本発明の水硬性組成物は、水／水硬性粉体比〔スラリー中の水と水硬性粉体の質量百分率（質量％）、通常Ｗ／Ｐと略記されるが、粉体がセメントの場合、Ｗ／Ｃと略記される。〕が、１０質量％以上、又は１５質量％以上であり、そして、５００質量％以下、又は４００質量％以下、又は２００質量％以下、又は１００質量％以下、又は７０質量％以下、又は６０質量％以下、又は５０質量％以下である。
水／水硬性粉体比は、水が少ない配合でも流動性を発現できる点から、好ましくは１０質量％以上、より好ましくは１５質量％以上であり、そして、地盤改良用セメントミルクなどの高い強度が求められない用途に対応できる点から、好ましくは５００質量％以下、より好ましくは４００質量％以下、更に好ましくは２００質量％以下、より更に好ましくは１００質量％以下である。
水／水硬性粉体比は、水が少ない配合でも流動性を発現できる点から、好ましくは１０質量％以上、より好ましくは１５質量％以上であり、そして、コンクリート製品などの比較的高い強度が求められる用途に対応できる点から、好ましくは７０質量％以下、より好ましくは６０質量％以下、更に好ましくは５０質量％以下である。
【００９４】
本発明の水硬性組成物に用いられる（Ａ）成分と（Ｂ）成分の具体例及び好ましい態様は、それぞれ、本発明の水硬性組成物用分散剤組成物で述べたものと同じである。
また、本発明の水硬性組成物では、（Ａ）成分中のナフタレン環を含むモノマー単位に対する（Ｂ）成分の総量のモル比が、０．４％以上３０％以下である。このモル比の好ましい範囲は、本発明の水硬性組成物用分散剤組成物と同じである。
【００９５】
本発明の水硬性組成物は、水硬性粉体１００質量部に対して、（Ａ）成分を、好ましくは０．００１質量部以上、より好ましくは０．０１質量部以上、更に好ましくは０．１質量部以上、より更に好ましくは０．１５質量部以上、より更に好ましくは０．２２質量部以上、そして、好ましくは１０質量部以下、より好ましくは５質量部以下、更に好ましくは２質量部以下、より更に好ましくは１．５質量部以下、より更に好ましくは１．０質量部以下、より更に好ましくは０．５０質量部以下、より更に好ましくは０．４０質量部以下、より更に好ましくは０．３０質量部以下含有する。
【００９６】
本発明の水硬性組成物は、水硬性粉体１００質量部に対して、（Ｂ）成分を、好ましくは０．０００１質量部以上、より好ましくは０．００１質量部以上、更に好ましくは０．０１質量部以上、より更に好ましくは０．０４質量部以上、より更に好ましくは０．１０質量部以上、より更に好ましくは０．２０質量部以上、そして、好ましくは１０質量部以下、より好ましくは５質量部以下、更に好ましくは１質量部以下、より更に好ましくは０．４０質量部以下、より更に好ましくは０．３５質量部以下、より更に好ましくは０．２８質量部以下含有する。
【００９７】
本発明の水硬性組成物は、水硬性粉体１００質量部に対して、（Ａ）成分と（Ｂ）成分とを合計で、好ましくは０．００１質量部以上、より好ましくは０．０１質量部以上、更に好ましくは０．１質量部以上、より更に好ましくは０．２質量部以上、そして、好ましくは２０質量部以下、より好ましくは１０質量部以下、更に好ましくは３質量部以下、より更に好ましくは０．９質量部以下含有する。
【００９８】
本発明の水硬性組成物は、更に、（Ｃ）成分として、消泡剤を含有することができる。消泡剤の具体例及び好ましい態様は、本発明の水硬性組成物用分散剤組成物で述べたものと同じである。（Ｃ）成分を用いる場合、本発明の水硬性組成物は、水硬性粉体１００質量部に対して、（Ｃ）成分を、好ましくは０．００００５質量部以上、より好ましくは０．０００２５質量部以上、更に好ましくは０．０００５質量部以上であり、そして、好ましくは０．１質量部以下、より好ましくは０．０７５質量部以下、更に好ましくは０．０５質量部以下含有する。
【００９９】
本発明の水硬性組成物は、骨材を含有することが好ましい。骨材としては、細骨材及び粗骨材から選ばれる骨材が挙げられる。細骨材として、ＪＩＳ  Ａ０２０３−２０１４中の番号２３１１で規定されるものが挙げられる。細骨材としては、川砂、陸砂、山砂、海砂、石灰砂、珪砂及びこれらの砕砂、高炉スラグ細骨材、フェロニッケルスラグ細骨材、軽量細骨材（人工及び天然）及び再生細骨材等が挙げられる。また、粗骨材として、ＪＩＳ  Ａ０２０３−２０１４中の番号２３１２で規定されるものが挙げられる。例えば粗骨材としては、川砂利、陸砂利、山砂利、海砂利、石灰砂利、これらの砕石、高炉スラグ粗骨材、フェロニッケルスラグ粗骨材、軽量粗骨材（人工及び天然）及び再生粗骨材等が挙げられる。細骨材、粗骨材は種類の違うものを混合して使用しても良く、単一の種類のものを使用しても良い。
【０１００】
水硬性組成物がコンクリートの場合、粗骨材の使用量は、水硬性組成物の強度の発現とセメント等の水硬性粉体の使用量を低減し、型枠等への充填性を向上する観点から、嵩容積は好ましくは５０％以上、より好ましくは５５％以上、更に好ましくは６０％以上であり、そして、好ましくは１００％以下、より好ましくは９０％以下、更に好ましくは８０％以下である。嵩容積は、コンクリート１ｍ３中の粗骨材の容積（空隙を含む）の割合である。
また、水硬性組成物がコンクリートの場合、細骨材の使用量は、型枠等への充填性を向上する観点から、好ましくは５００ｋｇ／ｍ３以上、より好ましくは６００ｋｇ／ｍ３以上、更に好ましくは７００ｋｇ／ｍ３以上であり、そして、好ましくは１０００ｋｇ／ｍ３以下、より好ましくは９００ｋｇ／ｍ３以下である。
水硬性組成物がモルタルの場合、細骨材の使用量は、好ましくは８００ｋｇ／ｍ３以上、より好ましくは９００ｋｇ／ｍ３以上、更に好ましくは１０００ｋｇ／ｍ３以上であり、そして、好ましくは２０００ｋｇ／ｍ３以下、より好ましくは１８００ｋｇ／ｍ３以下、更に好ましくは１７００ｋｇ／ｍ３以下である。
【０１０１】
水硬性組成物としては、コンクリート等が挙げられる。なかでもセメントを用いたコンクリートが好ましい。本発明の水硬性組成物は、セルフレベリング用、耐火物用、プラスター用、軽量又は重量コンクリート用、ＡＥ用、補修用、プレパックド用、トレーミー用、地盤改良用、グラウト用、寒中用等の何れの分野においても有用である。
【０１０２】
本発明の水硬性組成物は、更にその他の成分を含有することもできる。例えば、ＡＥ剤、遅延剤、起泡剤、増粘剤、発泡剤、防水剤、流動化剤、等が挙げられる。
【０１０３】
本発明の水硬性組成物として、水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物であって、
（Ａ）中のナフタレン環を含むモノマー単位に対する（Ｂ）の総量のモル比が、０．４％以上３０％以下である、
水硬性組成物が挙げられる。
【０１０４】
【化８】
2016172688.tif 000009
【０１０５】
〔式中、
Ｒは、炭素数１０以上３０以下の炭化水素基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【０１０６】
〔水硬性組成物用分散剤組成物の製造方法〕
本発明は、（Ａ）成分と、（Ｂ）成分とを含有する水硬性組成物用分散剤組成物の製造方法であって、（Ａ）成分中のナフタレン環を含むモノマー単位に対する（Ｂ）成分の総量のモル比が、０．４％以上３０％以下となるように、（Ａ）成分と（Ｂ）と成分を混合する、水硬性組成物用分散剤組成物の製造方法を提供する。
【０１０７】
本発明の水硬性組成物用分散剤組成物の製造方法に用いられる（Ａ）成分と（Ｂ）成分の具体例及び好ましい態様は、それぞれ、本発明の水硬性組成物用分散剤組成物で述べたものと同じである。更に、（Ａ）成分と（Ｂ）成分と（Ｃ）成分とを混合して、（Ａ）成分と（Ｂ）成分と（Ｃ）成分とを含有する水硬性組成物用分散剤組成物を製造することもできる。（Ｃ）成分の具体例及び好ましい態様は、それぞれ、本発明の水硬性組成物用分散剤組成物で述べたものと同じである。
また、本発明の水硬性組成物用分散剤組成物で述べた事項は、本発明の水硬性組成物用分散剤組成物の製造方法に適宜適用することができる。
また、本発明の水硬性組成物用分散剤組成物の製造方法では、（Ａ）成分中のナフタレン環を含むモノマー単位に対する（Ｂ）成分の総量のモル比が、０．４％以上３０％以下となるように、（Ａ）成分と（Ｂ）成分とを混合する。このモル比の好ましい範囲は、本発明の水硬性組成物用分散剤組成物と同じである。
【０１０８】
本発明の水硬性組成物用分散剤組成物の製造方法は、本発明の水硬性組成物用分散剤組成物を製造する方法として好適である。
【０１０９】
本発明の水硬性組成物用分散剤組成物の製造方法としては、（Ａ）成分と（Ｂ）成分と水とを含有する水硬性組成物用分散剤組成物の製造方法が挙げられる。この場合、（Ａ）成分と（Ｂ）成分と水との混合は、性能を低下させない範囲で任意の方法で行うことができる。例えば、（Ｂ）成分の凝固点以上に加熱した（Ａ）成分の水溶液及び（Ｂ）成分を攪拌機で混合する方法や、（Ａ）成分及び（Ｂ）成分をそれぞれ水に溶解させ、（Ａ）成分の水溶液と（Ｂ）成分の水溶液とを混合する方法を用いることができる。
【０１１０】
本発明の水硬性組成物用分散剤組成物の製造方法として、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物用分散剤組成物の製造方法であって、
（Ａ）中のナフタレン環を含むモノマー単位に対する（Ｂ）の総量のモル比が、０．４％以上３０％以下となるように、（Ａ）と（Ｂ）とを混合する、
水硬性組成物用分散剤組成物の製造方法が挙げられる。
【０１１１】
【化９】
2016172688.tif 000010
【０１１２】
〔式中、
Ｒは、炭素数１０以上３０以下の炭化水素基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【０１１３】
〔水硬性組成物の製造方法〕
本発明は、水硬性粉体と、水と、（Ａ）成分と、（Ｂ）成分とを混合する水硬性組成物の製造方法であって、（Ｂ）成分を、（Ａ）成分中のナフタレン環を含むモノマー単位に対する（Ｂ）成分の総量のモル比が、０．４％以上３０％以下となるように混合する、水硬性組成物の製造方法を提供する。本発明では、（Ａ）成分と（Ｂ）成分とを別々に水硬性粉体と混合して水硬性組成物を製造しても良いが、予め（Ａ）成分と（Ｂ）成分とを混合して、水硬性粉体と混合するのが好ましい。水硬性組成物の製造では、本発明の水硬性組成物用分散剤組成物を用いることがより好ましい。
【０１１４】
本発明の水硬性組成物の製造方法に用いられる（Ａ）成分と（Ｂ）成分の具体例及び好ましい態様は、それぞれ、本発明の水硬性組成物用分散剤組成物で述べたものと同じである。
また、本発明の水硬性組成物の製造方法に用いられる水硬性粉体の具体例及び好ましい態様は、本発明の水硬性組成物で述べたものと同じである。
更に、水硬性粉体と、水と、（Ａ）成分と、（Ｂ）成分と、（Ｃ）成分とを混合して、水硬性粉体と、水と、（Ａ）成分と、（Ｂ）成分と、（Ｃ）成分とを含有する水硬性組成物用分散剤組成物を製造することもできる。（Ｃ）成分の具体例及び好ましい態様は、それぞれ、本発明の水硬性組成物用分散剤組成物で述べたものと同じである。
また、本発明の水硬性組成物用分散剤組成物、及び水硬性組成物で述べた事項は、本発明の水硬性組成物の製造方法に適宜適用することができる。
また、本発明の水硬性組成物の製造方法では、（Ｂ）成分を、（Ａ）成分中のナフタレン環を含むモノマー単位に対する（Ｂ）成分の総量のモル比が、０．４％以上３０％以下となるように混合する。このモル比の好ましい範囲は、本発明の水硬性組成物用分散剤組成物と同じである。
【０１１５】
本発明の水硬性組成物の製造方法では、水硬性粉体１００質量部に対して、（Ａ）成分を、好ましくは０．０１質量部以上、より好ましくは０．０５質量部以上、更に好ましくは０．１質量部以上、より更に好ましくは０．１５質量部以上、より更に好ましくは０．２２質量部以上であり、そして、好ましくは４質量部以下、より好ましくは３質量部以下、更に好ましくは１質量部以下、より更に好ましくは０．５０質量部以下、より更に好ましくは０．４０質量部以下、より更に好ましくは０．３０質量部以下混合する。
【０１１６】
本発明の水硬性組成物の製造方法では、水硬性粉体１００質量部に対して、（Ｂ）成分を、好ましくは０．００１質量部以上、より好ましくは０．００５質量部以上、更に好ましくは０．０１質量部以上、より更に好ましくは０．０４質量部以上、より更に好ましくは０．１０質量部以上、より更に好ましくは０．２０質量部以上、そして、好ましくは２質量部以下、より好ましくは１．５質量部以下、更に好ましくは１質量部以下、より更に好ましくは０．４０質量部以下、より更に好ましくは０．３５質量部以下、より更に好ましくは０．２８質量部以下混合する。
【０１１７】
本発明の水硬性組成物の製造方法では、水硬性粉体１００質量部に対して、（Ａ）成分と（Ｂ）成分とを合計で、好ましくは０．０１質量部以上、より好ましくは０．０５質量部以上、更に好ましくは０．１質量部以上、より更に好ましくは０．２質量部以上、そして、好ましくは４質量部以下、より好ましくは３質量部以下、更に好ましくは２質量部以下、より更に好ましくは０．９質量部以下混合する。
【０１１８】
本発明の水硬性組成物の製造方法では、更に、（Ｃ）成分として、消泡剤を混合しても良い。消泡剤の具体例及び好ましい態様は、本発明の水硬性組成物用分散剤組成物で述べたものと同じである。（Ｃ）成分を用いる場合、本発明の水硬性組成物の製造方法では、水硬性粉体１００質量部に対して、（Ｃ）成分を、好ましくは０．００００５質量部以上、より好ましくは０．０００２５質量部以上、更に好ましくは０．０００５質量部以上、そして、好ましくは０．１質量部以下、より好ましくは０．０７５質量部以下、更に好ましくは０．０５質量部以下混合する。
【０１１９】
本発明の水硬性組成物の製造方法では、（Ａ）成分及び（Ｂ）成分とセメント等の水硬性粉体とを円滑に混合する観点から、（Ａ）成分、（Ｂ）成分と水とを予め混合し、水硬性粉体と混合することが好ましい。水を含有する本発明の水硬性組成物用分散剤組成物を用いることができる。
【０１２０】
また、本発明の水硬性組成物の製造方法では、セメント等の水硬性粉体と、本発明の水硬性組成物用分散剤組成物とを混合する方法が好ましい。本発明の水硬性組成物用分散剤組成物は、粉末であっても液体であってもよい。本発明の水硬性組成物用分散剤組成物は、水硬性粉体に対して、（Ａ）成分、（Ｂ）成分、さらには（Ｃ）成分が、前述の添加量となるように添加されることが好ましい。具体的には、本発明の水硬性組成物用分散剤組成物を固形分の質量部として、水硬性粉体１００質量部に対して、好ましくは０．００１質量部以上、より好ましくは０．００５質量部以上、更に好ましくは０．０１質量部以上、より更に好ましくは０．０５質量部以上、そして、好ましくは２０質量部以下、より好ましくは１０質量部以下、更に好ましくは３質量部以下、より更に好ましくは０．９質量部以下混合する。
【０１２１】
水硬性粉体と、水と、（Ａ）成分と、（Ｂ）成分との混合は、モルタルミキサー、強制二軸ミキサー等のミキサーを用いて行うことができる。また、好ましくは１分間以上、より好ましくは２分間以上、そして、好ましくは５分間以下、より好ましくは３分間以下混合する。水硬性組成物の調製にあたっては、水硬性組成物で説明した材料や薬剤及びそれらの量を用いることができる。
【０１２２】
得られた水硬性組成物は、更に、水硬性組成物を型枠に充填し養生し硬化させる。型枠として、建築物の型枠、コンクリート製品用の型枠等が挙げられる。型枠への充填方法として、ミキサーから直接投入する方法、水硬性組成物をポンプで圧送して型枠に導入する方法等が挙げられる。
【０１２３】
水硬性組成物の養生の際、硬化を促進するために加熱養生し、硬化を促進させても良い。ここで、加熱養生は、４０℃以上、８０℃以下の温度で水硬性組成物を保持して硬化を促進することができる。
【０１２４】
本発明により、
水硬性粉体と、水と、（Ａ）成分と、（Ｂ）成分とを混合して水硬性組成物を調製する工程であって、（Ｂ）成分を、（Ａ）成分中のナフタレン環を含むモノマー単位に対する（Ｂ）成分の総量のモル比が、０．４％以上３０％以下となるように混合する工程、
調製された前記水硬性組成物を型枠に充填し、養生し、硬化させる工程、及び、
硬化した前記水硬性組成物を脱型する工程、
を有する硬化体の製造方法が提供される。本発明の水硬性組成物用分散剤組成物、水硬性組成物、水硬性組成物用分散剤組成物の製造方法、及び水硬性組成物の製造方法で述べた事項は、この硬化体の製造方法にも適用することができる。
【０１２５】
コンクリート製品である型枠を用いる水硬性組成物の硬化体としては、土木用製品では、護岸用の各種ブロック製品、ボックスカルバート製品、トンネル工事等に使用されるセグメント製品、橋脚の桁製品等が挙げられ、建築用製品では、カーテンウォール製品、柱、梁、床板に使用される建築部材製品等が挙げられる。
【０１２６】
本発明の水硬性組成物の製造方法として、水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物の製造方法であって、
（Ａ）中のナフタレン環を含むモノマー単位に対する（Ｂ）の総量のモル比が、０．４％以上３０％以下となるように、（Ａ）と（Ｂ）とを混合する、
水硬性組成物の製造方法が挙げられる。
【０１２７】
【化１０】
2016172688.tif 000011
【０１２８】
〔式中、
Ｒは、炭素数１０以上３０以下の炭化水素基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【０１２９】
〔分散性能の向上方法〕
本発明は、水硬性粉体と、水と、（Ａ）成分とを混合して水硬性組成物を調製する際に、（Ｂ）成分を、（Ａ）成分中のナフタレン環を含むモノマー単位に対する（Ｂ）成分の総量のモル比が、０．４％以上３０％以下となるように添加する、（Ａ）成分の水硬性粉体に対する分散性能の向上方法を提供する。（Ａ）成分は水硬性粉体用の分散剤として知られ、その分散性能によって水硬性組成物の流動性が向上する。そして、（Ｂ）成分を前記モル比で併用することにより、（Ａ）成分を単独で用いた場合よりも、水硬性組成物の流動性が向上する。すなわち、（Ｂ）成分を前記モル比で添加することで、（Ａ）成分の水硬性粉体に対する分散性能を向上させるといえる。
【０１３０】
本発明の分散性能の向上方法に用いられる（Ａ）成分と（Ｂ）成分の具体例及び好ましい態様は、それぞれ、本発明の水硬性組成物用分散剤組成物で述べたものと同じである。
また、本発明の分散性能の向上方法に用いられる水硬性粉体の具体例及び好ましい態様は、本発明の水硬性組成物で述べたものと同じである。
また、本発明の水硬性組成物用分散剤組成物、水硬性組成物、水硬性組成物用分散剤組成物の製造方法、及び水硬性組成物の製造方法で述べた事項は、本発明の分散性能の向上方法に適宜適用することができる。
また、本発明の分散性能の向上方法では、（Ｂ）成分を、（Ａ）成分中のナフタレン環を含むモノマー単位（Ｂ）成分の総量のモル比が、０．４％以上３０％以下となるように添加する。このモル比の好ましい範囲は、本発明の水硬性組成物用分散剤組成物と同じである。
【０１３１】
本発明の分散性能の向上方法として、水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを混合して水硬性組成物を調製する際に、
（Ｂ）下記一般式（Ｂ１）で表される化合物、下記一般式（Ｂ２）で表される化合物、及び下記一般式（Ｂ３）で表される化合物から選ばれる１種又は２種以上の化合物を、（Ａ）中のナフタレン環を含むモノマー単位に対する（Ｂ）の総量のモル比が、０．４％以上３０％以下となるように添加する、
（Ａ）の水硬性粉体に対する分散性能の向上方法が挙げられる。
【０１３２】
【化１１】
2016172688.tif 000012
【０１３３】
〔式中、
Ｒは、炭素数１０以上３０以下の炭化水素基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【０１３４】
〔使用〕
上記に加え、本発明は、（Ａ）成分と、（Ｂ）成分とを含有し、（Ａ）成分中のナフタレン環を含むモノマー単位に対する（Ｂ）の総量のモル比が、０．４％以上３０％以下である組成物の、水硬性組成物用分散剤としての使用を開示する。
また、本発明は、水硬性粉体と、水と、（Ａ）成分と、（Ｂ）成分とを含有し、（Ａ）成分中のナフタレン環を含むモノマー単位に対する（Ｂ）成分の総量のモル比が、０．４％以上３０％以下である組成物の、水硬性組成物としての使用を開示する。
これらの使用には、本発明の水硬性組成物用分散剤組成物、無機粉体用分散剤組成物、水硬性組成物、水硬性組成物用分散剤組成物の製造方法、水硬性組成物の製造方法、及び分散性能の向上方法で述べた事項を適宜適用することができる。
【０１３５】
また、本発明は、水硬性組成物用分散剤に用いるための、（Ａ）成分と、（Ｂ）成分とを含有し、（Ａ）成分中のナフタレン環を含むモノマー単位に対する（Ｂ）の総量のモル比が、０．４％以上３０％以下である組成物を開示する。
また、本発明は、水硬性組成物に用いるための、水硬性粉体と、水と、（Ａ）成分と、（Ｂ）成分とを含有し、（Ａ）成分中のナフタレン環を含むモノマー単位に対する（Ｂ）の総量のモル比が、０．４％以上３０％以下である組成物を開示する。
これらの組成物には、本発明の水硬性組成物用分散剤組成物、無機粉体用分散剤組成物、水硬性組成物、水硬性組成物用分散剤組成物の製造方法、水硬性組成物の製造方法、及び分散性能の向上方法で述べた事項を適宜適用することができる。
【０１３６】
＜本発明の態様＞
以下に、本発明の態様を例示する。これらの態様には、本発明の水硬性組成物用分散剤組成物、水硬性組成物、水硬性組成物用分散剤組成物の製造方法、水硬性組成物の製造方法、及び分散性能の向上方法で述べた事項を適宜適用することができる。
＜１＞
（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物用分散剤組成物であって、
（Ａ）中のナフタレン環を含むモノマー単位に対する（Ｂ）の総量のモル比が、０．４％以上３０％以下である、
水硬性組成物用分散剤組成物。
【０１３７】
【化１２】
2016172688.tif 000013
【０１３８】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【０１３９】
＜２＞（Ａ）成分が、ナフタレンスルホン酸ホルムアルデヒド縮合物又はその塩である、前記＜１＞に記載の水硬性組成物用分散剤組成物。
【０１４０】
＜３＞（Ａ）成分の重量平均分子量が、好ましくは２００，０００以下、より好ましくは１００，０００以下、更に好ましくは８０，０００以下、より更に好ましくは５０，０００以下、より更に好ましくは２０，０００以下である、前記＜２＞に記載の水硬性組成物用分散剤組成物。
【０１４１】
＜４＞（Ａ）成分の重量平均分子量が、好ましくは１，０００以上、より好ましくは３，０００以上、更に好ましくは４，０００以上、より更に好ましくは５，０００以上である、前記＜２＞又は＜３＞に記載の水硬性組成物用分散剤組成物。
【０１４２】
＜５＞（Ｂ）成分の一般式（Ｂ１）、（Ｂ２）及び（Ｂ３）中のＲが、同一又は異なって、それぞれ、炭素原子を含む基、好ましくは炭化水素基であって、Ｒ−Ｈとした化合物のＨＬＢが２．２５以下、好ましくは１．３０以下、より好ましくは０．３５以下、更により好ましくは−０．６以下、そして、好ましくは−５．８３以上、より好ましくは−５．３５以上、更により好ましくは−４．４０以上となる基である、前記＜１＞〜＜４＞のいずれかに記載の水硬性組成物用分散剤組成物。
【０１４３】
＜６＞（Ｂ）成分の一般式（Ｂ１）、（Ｂ２）及び（Ｂ３）中のＲが、同一又は異なって、それぞれ、炭化水素基及び置換基を含む炭化水素基から選ばれる基である、好ましくはアルキル基、アルケニル基、アラルキル基、アリール基、及び置換基を有するアリール基（以下、置換アリール基という）から選ばれる炭化水素基である、より好ましくはアルキル基、アルケニル基及び置換アリール基から選ばれる炭化水素基である、前記＜１＞〜＜５＞のいずれかに記載の水硬性組成物用分散剤組成物。
【０１４４】
＜７＞（Ｂ）成分の一般式（Ｂ１）、（Ｂ２）及び（Ｂ３）中のＲの炭素数が、同一又は異なって、それぞれ、１０以上、更に１２以上、そして、３０以下、更に２７以下、更に２６以下、更に２４以下から選択される、前記＜１＞〜＜６＞のいずれかに記載の水硬性組成物用分散剤組成物。
【０１４５】
＜８＞（Ｂ）成分の一般式（Ｂ１）、（Ｂ２）及び（Ｂ３）中のＲが、同一又は異なって、それぞれ、アルキル基又はアルケニル基である、好ましくは脂肪族アルキル基又は脂肪族アルケニル基、より好ましくは直鎖脂肪族アルキル基又は直鎖脂肪族アルケニル基、更に好ましくは直鎖第１級脂肪族アルキル基又は直鎖第１級脂肪族アルケニル基である、前記＜１＞〜＜７＞のいずれかに記載の水硬性組成物用分散剤組成物。
【０１４６】
＜９＞（Ｂ）成分の一般式（Ｂ１）中のＲが、デシル基、ラウリル基、ミリスチル基、パルミチル基、ステアリル基、ベヘニル基、イソステアリル基、オレイル基、モノベンジルフェニル基、ジベンジルフェニル基、トリベンジルフェニル基、モノスチレン化フェニル基、ジスチレン化フェニル基、トリスチレン化フェニル基、オクチルフェニル基、及びノニルフェニル基から選ばれる炭化水素基である、好ましくはラウリル基、ミリスチル基、パルミチル基、ステアリル基、ベヘニル基、イソステアリル基、オレイル基、モノベンジルフェニル基、ジベンジルフェニル基、トリベンジルフェニル基、モノスチレン化フェニル基、ジスチレン化フェニル基、トリスチレン化フェニル基、オクチルフェニル基、及びノニルフェニル基から選ばれる炭化水素基である、より好ましくは、ラウリル基、ミリスチル基、パルミチル基、ステアリル基、オレイル基、モノベンジルフェニル基、ジベンジルフェニル基、トリベンジルフェニル基、モノスチレン化フェニル基、ジスチレン化フェニル基、トリスチレン化フェニル基、オクチルフェニル基、及びノニルフェニル基から選ばれる炭化水素基である、前記＜１＞〜＜８＞のいずれかに記載の水硬性組成物用分散剤組成物。
【０１４７】
＜１０＞（Ｂ）成分が、一般式（Ｂ１）、（Ｂ２）及び（Ｂ３）中のＡＯが、同一又は異なって、それぞれ、炭素数２又は３のアルキレンオキシ基の化合物、又は一般式（Ｂ１）、（Ｂ２）及び（Ｂ３）中のＡＯが炭素数２のアルキレンオキシ基を含む化合物である、前記＜１＞〜＜９＞のいずれかに記載の水硬性組成物用分散剤組成物。
【０１４８】
＜１１＞（Ｂ）成分が、
一般式（Ｂ１）中のｐが、１以上、好ましくは２０以上、より好ましくは５０以上、そして、２００以下、好ましくは１５０以下、より好ましくは１００以下の数の化合物、
一般式（Ｂ２）中のｑ、及びｒが、同一又は異なって、それぞれ、０以上の数であり、ｑ＋ｒは、１以上、好ましくは２以上、より好ましくは５以上、より更に好ましくは１０以上、より更に好ましくは２０以上、より更に好ましくは５０以上、そして、２００以下、好ましくは１５０以下、より好ましくは１００以下の数の化合物、並びに、
一般式（Ｂ３）中のｑ、及びｒが、同一又は異なって、それぞれ、０以上の数であり、ｑ＋ｒは、１以上、好ましくは２以上、より好ましくは５以上、より更に好ましくは１０以上、より更に好ましくは２０以上、より更に好ましくは５０以上、そして、２００以下、好ましくは１５０以下、より好ましくは１００以下の数の化合物、
から選ばれる１種又は２種以上の化合物である、前記＜１＞〜＜１０＞のいずれかに記載の水硬性組成物用分散剤組成物。
【０１４９】
＜１２＞一般式（Ｂ１）及び（Ｂ３）中のＭ、Ｍ１、及びＭ２が、同一又は異なって、それぞれ、水素イオン、アルカリ金属イオン、アルカリ土類金属イオン（１／２原子）、及びアンモニウムイオンから選ばれる対イオンである、前記＜１＞〜＜１１＞のいずれかに記載の水硬性組成物用分散剤組成物。
【０１５０】
＜１３＞（Ａ）成分中のナフタレン環を含むモノマー単位に対する（Ｂ）成分の総量のモル比が、０．４％以上、好ましくは１％以上、より好ましくは３％以上、更に好ましくは５％以上、より更に好ましくは７％以上、そして、３０％以下、好ましくは１６％以下、より好ましくは１３％以下、更に好ましくは１１％以下である、前記＜１＞〜＜１２＞のいずれかに記載の水硬性組成物用分散剤組成物。
【０１５１】
＜１４＞（Ａ）成分と（Ｂ）成分の質量比が、（Ａ）／（Ｂ）で、好ましくは０．０８以上、より好ましくは０．５０以上、更に好ましくは０．７０以上、より更に好ましくは０．９０以上であり、そして、好ましくは７０以下、より好ましくは５０以下、更に好ましくは３０以下、より更に好ましくは１５以下、より更に好ましくは８．０以下、より更に好ましくは５．０以下、より更に好ましくは３．０以下である、前記＜１＞〜＜１３＞のいずれかに記載の水硬性組成物用分散剤組成物。
【０１５２】
＜１５＞（Ａ）成分を、固形分中、好ましくは５質量％以上、より好ましくは２５質量％以上、更に好ましくは５０質量％以上、より更に好ましくは５５質量％以上、そして、好ましくは９９質量％以下、より好ましくは９７質量％以下、更に好ましくは９５質量％以下、より更に好ましくは９０質量％以下、より更に好ましくは８５質量％以下、より更に好ましくは７５質量％以下含有する、前記＜１＞〜＜１４＞のいずれかに記載の水硬性組成物用分散剤組成物。
【０１５３】
＜１６＞（Ｂ）成分を、固形分中、好ましくは１質量％以上、より好ましくは３質量％以上、更に好ましくは５質量％以上、より更に好ましくは１０質量％以上、より更に好ましくは１５質量％以上、より更に好ましくは２５質量％以上であり、そして、好ましくは９５質量％以下、より好ましくは７５質量％以下、更に好ましくは５０質量％以下、より更に好ましくは４５質量％以下含有する、前記＜１＞〜＜１５＞のいずれかに記載の水硬性組成物用分散剤組成物。
【０１５４】
＜１７＞水硬性組成物用分散剤組成物が水を含有する液体であり、水の含有量が、該組成物中、好ましくは１０質量％以上、より好ましくは３０質量％以上、更に好ましくは５０質量％以上であり、そして、好ましくは９０質量％以下、より好ましくは６０質量％以下である、前記＜１＞〜＜１６＞のいずれかに記載の水硬性組成物用分散剤組成物。
【０１５５】
＜１８＞水硬性組成物用分散剤組成物が水を含有する液体であり、（Ａ）成分の含有量が、該組成物中、好ましくは７質量％以上、より好ましくは１０質量％以上、更に好ましくは１５質量％以上であり、そして、好ましくは８９質量％以下、より好ましくは８４質量％以下、更に好ましくは７９質量％以下である、前記＜１＞〜＜１７＞のいずれかに記載の水硬性組成物用分散剤組成物。
【０１５６】
＜１９＞水硬性組成物用分散剤組成物が水を含有する液体であり、（Ｂ）成分の含有量が、該組成物中、好ましくは１質量％以上、より好ましくは６質量％以上、更に好ましくは１１質量％以上であり、そして、好ましくは８３質量％以下、より好ましくは６０質量％以下、更に好ましくは４５質量％以下である、前記＜１＞〜＜１８＞のいずれかに記載の水硬性組成物用分散剤組成物。
【０１５７】
＜２０＞水硬性組成物用分散剤組成物が水を含有する液体であり、（Ａ）成分と（Ｂ）成分の合計の含有量が、該組成物中、好ましくは１０質量％以上、より好ましくは３０質量％以上であり、そして、好ましくは９０質量％以下、より好ましくは７０質量％以下、更に好ましくは５０質量％以下である、前記＜１＞〜＜１９＞のいずれかに記載の水硬性組成物用分散剤組成物。
【０１５８】
＜２１＞更に、（Ｃ）消泡剤、好ましくは脂肪酸エステル系消泡剤を含有する、前記＜１＞〜＜２０＞のいずれかに記載の水硬性組成物用分散剤組成物。
【０１５９】
＜２２＞（Ｃ）成分を、固形分中、好ましくは０．００１質量％以上、より好ましくは０．０１質量％以上、更に好ましくは０．１質量％以上、そして、好ましくは１０質量％以下、より好ましくは５質量％以下、更に好ましくは１質量％以下含有する、前記＜２１＞に記載の水硬性組成物用分散剤組成物。
【０１６０】
＜２３＞（Ｂ）成分と（Ｃ）成分の質量比が、（Ｃ）／（Ｂ）で、好ましくは０．００００１以上、より好ましくは０．００００５以上、更に好ましくは０．０００１以上、そして、好ましくは０．５以下、より好ましくは０．１以下、更に好ましくは０．０５以下である、前記＜２１＞又は＜２２＞に記載の水硬性組成物用分散剤組成物。
【０１６１】
＜２４＞遠心成型用水硬性組成物用及び蒸気養生用水硬性組成物用を除く、前記＜１＞〜＜２３＞のいずれかに記載の水硬性組成物用分散剤組成物。
【０１６２】
＜２５＞
水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物であって、
（Ａ）中のナフタレン環を含むモノマー単位に対する（Ｂ）の総量のモル比が、０．４％以上３０％以下である、
水硬性組成物。
【０１６３】
【化１３】
2016172688.tif 000014
【０１６４】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【０１６５】
＜２６＞（Ａ）成分が、ナフタレンスルホン酸ホルムアルデヒド縮合物又はその塩である、前記＜２５＞に記載の水硬性組成物。
【０１６６】
＜２７＞（Ａ）成分の重量平均分子量が、好ましくは２００，０００以下、より好ましくは１００，０００以下、更に好ましくは８０，０００以下、より更に好ましくは５０，０００以下、より更に好ましくは２０，０００以下である、前記＜２６＞に記載の水硬性組成物。
【０１６７】
＜２８＞（Ａ）成分の重量平均分子量が、好ましくは１，０００以上、より好ましくは３，０００以上、更に好ましくは４，０００以上、より更に好ましくは５，０００以上である、前記＜２６＞又は＜２７＞に記載の水硬性組成物。
【０１６８】
＜２９＞（Ｂ）成分の一般式（Ｂ１）、（Ｂ２）及び（Ｂ３）中のＲが、同一又は異なって、それぞれ、炭素原子を含む基、好ましくは炭化水素基であって、Ｒ−Ｈとした化合物のＨＬＢが２．２５以下、好ましくは１．３０以下、より好ましくは０．３５以下、更により好ましくは−０．６以下、そして、好ましくは−５．８３以上、より好ましくは−５．３５以上、更により好ましくは−４．４０以上となる基である、前記＜２５＞〜＜２８＞のいずれかに記載の水硬性組成物。
【０１６９】
＜３０＞（Ｂ）成分の一般式（Ｂ１）、（Ｂ２）及び（Ｂ３）中のＲが、同一又は異なって、それぞれ、炭化水素基及び置換基を含む炭化水素基から選ばれる基である、好ましくはアルキル基、アルケニル基、アラルキル基、アリール基、及び置換基を有するアリール基（以下、置換アリール基という）から選ばれる炭化水素基である、より好ましくはアルキル基、アルケニル基及び置換アリール基から選ばれる炭化水素基である、前記＜２５＞〜＜２９＞のいずれかに記載の水硬性組成物。
【０１７０】
＜３１＞（Ｂ）成分の一般式（Ｂ１）、（Ｂ２）及び（Ｂ３）中のＲの炭素数が、同一又は異なって、それぞれ、１０以上、更に１２以上、そして、３０以下、更に２７以下、更に２６以下、更に２４以下から選択される、前記＜２５＞〜＜３０＞のいずれかに記載の水硬性組成物。
【０１７１】
＜３２＞（Ｂ）成分の一般式（Ｂ１）、（Ｂ２）及び（Ｂ３）中のＲが、同一又は異なって、それぞれ、アルキル基又はアルケニル基であり、好ましくは脂肪族アルキル基又は脂肪族アルケニル基、より好ましくは直鎖脂肪族アルキル基又は直鎖脂肪族アルケニル基、更に好ましくは直鎖第１級脂肪族アルキル基又は直鎖第１級脂肪族アルケニル基である、前記＜２５＞〜＜３１＞のいずれかに記載の水硬性組成物。
【０１７２】
＜３３＞（Ｂ）成分の一般式（Ｂ１）中のＲが、デシル基、ラウリル基、ミリスチル基、パルミチル基、ステアリル基、ベヘニル基、イソステアリル基、オレイル基、モノベンジルフェニル基、ジベンジルフェニル基、トリベンジルフェニル基、モノスチレン化フェニル基、ジスチレン化フェニル基、トリスチレン化フェニル基、オクチルフェニル基、及びノニルフェニル基から選ばれる炭化水素基である、好ましくはラウリル基、ミリスチル基、パルミチル基、ステアリル基、ベヘニル基、イソステアリル基、オレイル基、モノベンジルフェニル基、ジベンジルフェニル基、トリベンジルフェニル基、モノスチレン化フェニル基、ジスチレン化フェニル基、トリスチレン化フェニル基、オクチルフェニル基、及びノニルフェニル基から選ばれる炭化水素基である、より好ましくは、ラウリル基、ミリスチル基、パルミチル基、ステアリル基、オレイル基、モノベンジルフェニル基、ジベンジルフェニル基、トリベンジルフェニル基、モノスチレン化フェニル基、ジスチレン化フェニル基、トリスチレン化フェニル基、オクチルフェニル基、及びノニルフェニル基から選ばれる炭化水素基である、前記＜２５＞〜＜３２＞のいずれかに記載の水硬性組成物。
【０１７３】
＜３４＞（Ｂ）成分が、一般式（Ｂ１）、（Ｂ２）及び（Ｂ３）中のＡＯが、同一又は異なって、それぞれ、炭素数２又は３のアルキレンオキシ基の化合物、又は一般式（Ｂ１）、（Ｂ２）及び（Ｂ３）中のＡＯが炭素数２のアルキレンオキシ基を含む化合物である、前記＜２５＞〜＜３３＞のいずれかに記載の水硬性組成物。
【０１７４】
＜３５＞（Ｂ）成分が、一般式（Ｂ１）、（Ｂ２）及び（Ｂ３）中のｐ、ｑ、及びｒが、同一又は異なって、それぞれ、１以上、好ましくは２０以上、より好ましくは５０以上、そして、２００以下、好ましくは１５０以下、より好ましくは１００以下の数の化合物である、前記＜２５＞〜＜３４＞のいずれかに記載の水硬性組成物。
【０１７５】
＜３６＞一般式（Ｂ１）及び（Ｂ３）中のＭ、Ｍ１、及びＭ２が、同一又は異なって、それぞれ、水素イオン、アルカリ金属イオン、アルカリ土類金属イオン（１／２原子）、及びアンモニウムイオンから選ばれる対イオンである、前記＜２５＞〜＜３５＞のいずれかに記載の水硬性組成物。
【０１７６】
＜３７＞（Ａ）成分中のナフタレン環を含むモノマー単位に対する（Ｂ）成分の総量のモル比が、０．４％以上、好ましくは１％以上、より好ましくは３％以上、更に好ましくは５％以上、より更に好ましくは７％以上、そして、３０％以下、好ましくは１６％以下、より好ましくは１３％以下、更に好ましくは１１％以下である、前記＜２５＞〜＜３６＞のいずれかに記載の水硬性組成物。
【０１７７】
＜３８＞水硬性粉体が、セメント又は石膏である、前記＜２５＞〜＜３７＞のいずれかに記載の水硬性組成物。
【０１７８】
＜３９＞水／水硬性粉体比が、１０質量％以上、又は１５質量％以上であり、そして、５００質量％以下、又は４００質量％以下、又は２００質量％以下、又は１００質量％以下、又は７０質量％以下、又は６０質量％以下、又は５０質量％以下である、前記＜２５＞〜＜３８＞のいずれかに記載の水硬性組成物。
【０１７９】
＜４０＞水硬性粉体１００質量部に対して、（Ａ）成分を、好ましくは０．００１質量部以上、より好ましくは０．０１質量部以上、更に好ましくは０．１質量部以上、より更に好ましくは０．１５質量部以上、より更に好ましくは０．２２質量部以上、そして、好ましくは１０質量部以下、より好ましくは５質量部以下、更に好ましくは２質量部以下、より更に好ましくは１．５質量部以下、より更に好ましくは１．０質量部以下、より更に好ましくは０．５０質量部以下、より更に好ましくは０．４０質量部以下、より更に好ましくは０．３０質量部以下含有する、前記＜２５＞〜＜３９＞のいずれかに記載の水硬性組成物。
【０１８０】
＜４１＞水硬性粉体１００質量部に対して、（Ｂ）成分を、好ましくは０．０００１質量部以上、より好ましくは０．００１質量部以上、更に好ましくは０．０１質量部以上、より更に好ましくは０．０４質量部以上、より更に好ましくは０．１０質量部以上、より更に好ましくは０．２０質量部以上、そして、好ましくは１０質量部以下、より好ましくは５質量部以下、更に好ましくは１質量部以下、より更に好ましくは０．４０質量部以下、より更に好ましくは０．３５質量部以下、より更に好ましくは０．２８質量部以下含有する、前記＜２５＞〜＜４０＞のいずれかに記載の水硬性組成物。
【０１８１】
＜４２＞水硬性粉体１００質量部に対して、（Ａ）成分と（Ｂ）成分とを合計で、好ましくは０．００１質量部以上、より好ましくは０．０１質量部以上、更に好ましくは０．１質量部以上、より更に好ましくは０．２質量部以上、そして、好ましくは２０質量部以下、より好ましくは１０質量部以下、更に好ましくは３質量部以下、より更に好ましくは０．９質量部以下含有する、前記＜２４＞〜＜４０＞のいずれかに記載の水硬性組成物。
【０１８２】
＜４３＞更に、（Ｃ）消泡剤、好ましくは脂肪酸エステル系消泡剤を含有する、前記＜２５＞〜＜４２＞のいずれかに記載の水硬性組成物。
【０１８３】
＜４４＞水硬性粉体１００質量部に対して、（Ｃ）成分を、好ましくは０．００００５質量部以上、より好ましくは０．０００２５質量部以上、更に好ましくは０．０００５質量部以上であり、そして、好ましくは０．１質量部以下、より好ましくは０．０７５質量部以下、更に好ましくは０．０５質量部以下含有する、前記＜４３＞に記載の水硬性組成物。
【０１８４】
＜４５＞遠心成型用及び蒸気養生用を除く、前記＜２５＞〜＜４４＞のいずれかに記載の水硬性組成物。
【０１８５】
＜４６＞
（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物用分散剤組成物の製造方法であって、
（Ａ）中のナフタレン環を含むモノマー単位に対する（Ｂ）の総量のモル比が、０．４％以上３０％以下となるように、（Ａ）と（Ｂ）とを混合する、
水硬性組成物用分散剤組成物の製造方法。
【０１８６】
【化１４】
2016172688.tif 000015
【０１８７】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【０１８８】
＜４７＞遠心成型用水硬性組成物用分散剤組成物及び蒸気養生用水硬性組成物用分散剤組成物の製造方法を除く、前記＜４６＞に記載の水硬性組成物用分散剤組成物の製造方法。
【０１８９】
＜４８＞
水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する水硬性組成物の製造方法であって、
（Ａ）中のナフタレン環を含むモノマー単位に対する（Ｂ）の総量のモル比が、０．４％以上３０％以下となるように、（Ａ）と（Ｂ）とを混合する、
水硬性組成物の製造方法。
【０１９０】
【化１５】
2016172688.tif 000016
【０１９１】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【０１９２】
＜４９＞遠心成型用水硬性組成物及び蒸気養生用水硬性組成物の製造方法を除く、前記＜４８＞に記載の水硬性組成物の製造方法。
【０１９３】
＜５０＞
水硬性粉体と、水と、（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを混合して水硬性組成物を調製する際に、
（Ｂ）下記一般式（Ｂ１）で表される化合物、下記一般式（Ｂ２）で表される化合物、及び下記一般式（Ｂ３）で表される化合物から選ばれる１種又は２種以上の化合物を、（Ａ）中のナフタレン環を含むモノマー単位に対する（Ｂ）の総量のモル比が、０．４％以上３０％以下となるように添加する、
（Ａ）の水硬性粉体に対する分散性能の向上方法。
【０１９４】
【化１６】
2016172688.tif 000017
【０１９５】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【０１９６】
＜５１＞水硬性組成物から遠心成型用水硬性組成物及び蒸気養生用水硬性組成物が除かれる、前記＜５０＞に記載の分散性能の向上方法。
【０１９７】
＜５２＞前記＜１＞〜＜２４＞のいずれかに記載の水硬性組成物用分散剤組成物の、水硬性組成物用分散剤、水硬性粉体と水とを含む水硬性組成物の分散剤としての使用。
【０１９８】
＜５３＞遠心成型用水硬性組成物分散剤及び蒸気養生用水硬性組成物分散剤としての使用を除く、前記＜５２＞に記載の使用。
【０１９９】
＜５４＞水硬性組成物用分散剤、更に、水硬性粉体と水とを含む水硬性組成物の分散剤に用いるための、前記＜１＞〜＜２４＞のいずれかに記載の水硬性組成物用分散剤組成物。
【０２００】
＜５５＞遠心成型用水硬性組成物の分散剤及び蒸気養生用水硬性組成物の分散剤を除く、前記＜５４＞に記載の使用。
【０２０１】
＜５６＞前記＜２５＞〜＜４５＞のいずれかに記載の組成物の、水硬性組成物としての使用。
【０２０２】
＜５７＞遠心成型用水硬性組成物及び蒸気養生用水硬性組成物を除く、前記＜５６＞に記載の使用。
【０２０３】
＜５８＞水硬性組成物に用いるための、前記＜２５＞〜＜４５＞のいずれかに記載の組成物。
【０２０４】
＜５９＞遠心成型用水硬性組成物及び蒸気養生用水硬性組成物を除く、前記＜５８＞に記載の使用。
【０２０５】
＜６０＞
（Ａ）ナフタレン環を含むモノマー単位を有する高分子化合物と、（Ｂ）下記一般式（Ｂ１）で表される化合物、下記一般式（Ｂ２）で表される化合物、及び下記一般式（Ｂ３）で表される化合物から選ばれる１種又は２種以上の化合物とを含有する無機粉体用分散剤組成物であって、
（Ａ）中のナフタレン環を含むモノマー単位に対する（Ｂ）の総量のモル比が、０．４％以上３０％以下である、
無機粉体用分散剤組成物。
【０２０６】
【化１７】
2016172688.tif 000018
【０２０７】
〔式中、
Ｒは、炭素原子を含む疎水基であり、
ＡＯは、炭素数２以上４以下のアルキレンオキシ基であり、
ｐは、ＡＯの平均付加モル数であり、１以上２００以下の数であり、
ｑ、及びｒは、同一又は異なって、それぞれ、ＡＯの平均付加モル数であり、０以上の数であり、ｑ＋ｒは１以上２００以下の数であり、
Ｍ、Ｍ１、及びＭ２は、同一又は異なって、それぞれ、対イオンであり、
Ｘ１、及びＸ２は、同一又は異なって、それぞれ、水素原子、又は炭素数１以上４以下の炭化水素基である。〕
【実施例】
【０２０８】
＜実施例１及び比較例１＞
（１）モルタルの調製
モルタルミキサー（株式会社ダルトン製  万能混合撹拌機  型式：５ＤＭ−０３−γ）を用いて、セメント（Ｃ）、細骨材（Ｓ）を投入し空練りをモルタルミキサーの低速回転（６３ｒｐｍ）にて１０秒行い、（Ａ）成分、（Ｂ）成分、及び消泡剤を含む練り水（Ｗ）を加えた。そして、モルタルミキサーの低速回転（６３ｒｐｍ）にて１８０秒間本混練りしてモルタルを調製した。
モルタルの配合条件は、セメント４００ｇ、細骨材７００ｇ、水／セメント比（Ｗ／Ｃ）は３０質量％とした。
【０２０９】
用いた成分は以下のものである。
・水（Ｗ）：上水道水（水温２２℃）
・セメント（Ｃ）：普通ポルトランドセメント（二種混合：太平洋セメント／住友大阪セメント＝１／１、質量比）  密度３．１６ｇ／ｃｍ３
・細骨材（Ｓ）：城陽産山砂  密度２．５５ｇ／ｃｍ３
・（Ａ）成分：ナフタレンスルホン酸ホルムアルデヒド縮合物のナトリウム塩、重量平均分子量１５，０００（表１では分散剤Ａと記載した。）
・（Ｂ）成分：表に示す化合物を用いた。表中の化合物のかっこ内の数字はエチレンオキサイド平均付加モル数であり、一般式（Ｂ１）のｐ、又は、一般式（Ｂ２）もしくは一般式（Ｂ３）のｑ＋ｒを示す。なお、表では、（Ｂ）成分に該当しない化合物も便宜的に（Ｂ）成分の欄に示した。
（Ｂ）成分の分子量は、化合物の分子式からＣｈｅｍＢｉｏＤｒａｗ（ＰｅｒｋｉｎＥｌｍｅｒ社製）ソフトウェアから算出した。
・消泡剤：フォームレックス７９７、日華化学株式会社製、上記モルタル配合に０．０５ｇ添加した。
【０２１０】
（２）流動性の評価
ＪＩＳ  Ｒ  ５２０１の試験方法に従って、調製したモルタルのフローを測定した。ただし、落下運動を与える操作は行っていない。結果を表１に示した。
【０２１１】
【表１】
2016172688.tif 000019
【０２１２】
＊１  添加量：セメント１００質量部に対する（Ａ）成分又は（Ｂ）成分の添加量（質量部）
＊２  Ｒ−ＨのＨＬＢ：一般式（Ｂ１）、（Ｂ２）又は（Ｂ３）中のＲをＲ−Ｈとした化合物のＨＬＢ
＊３  合計添加量：セメント１００質量部に対する（Ａ）成分と（Ｂ）成分の合計の添加量（質量部）
＊４  モル比：（Ａ）成分中のナフタレン環を含むモノマー単位に対する（Ｂ）成分のモル比（％）
【０２１３】
表１中、（Ａ）成分と（Ｂ）成分とを所定のモル比で併用した実施例１−１〜１−１２では、良好なモルタルフローが得られている。
一方、比較例１−１〜１−７より、（Ａ）成分と（Ｂ）成分は、単独使用では、良好なモルタルフローは得られないことがわかる。
また、比較例１−８、１−９より、一般式（Ｂ１）中のＲが疎水基ではない化合物では、（Ａ）成分と併用しても、良好なモルタルフローは得られないことがわかる。
また、比較例１−１０〜１−１２より、（Ｂ）成分に該当しない化合物では、（Ａ）成分と併用しても、良好なモルタルフローは得られないことがわかる。
【０２１４】
なお、表１中の実施例１−１〜１−１２に対応する（Ａ）成分と（Ｂ）成分に水を混合することで本発明の水硬性組成物用分散剤組成物を得ることができる。この場合、水硬性組成物用分散剤組成物は、（Ａ）成分、（Ｂ）成分、及び水を含有する。（Ａ）成分の含有量は２０〜４０質量％であり、この（Ａ）成分に対応するモル比の（Ｂ）成分を用いる。水は組成物の全体が１００質量％となる量で用いる。そのような１液型の組成物は、安定性が良いものとなり、（Ａ）成分及び（Ｂ）成分のセメントに対する添加量が表１と同じであれば、良好なモルタルフローが得られる。
【０２１５】
＜実施例２及び比較例２＞
実施例１と同様にモルタルを調製し、流動性を評価した。ただし、セメント１００質量部に対する（Ａ）成分の添加量と（Ｂ）の添加量は表２に示す通りとした。結果を表２に示す。
【０２１６】
【表２】
2016172688.tif 000020
【０２１７】
＊１  添加量：セメント１００質量部に対する（Ａ）成分又は（Ｂ）成分の添加量（質量部）
＊２  Ｒ−ＨのＨＬＢ：一般式（Ｂ１）、（Ｂ２）又は（Ｂ３）中のＲをＲ−Ｈとした化合物のＨＬＢ
＊３  合計添加量：セメント１００質量部に対する（Ａ）成分と（Ｂ）成分の合計の添加量（質量部）
＊４  モル比：（Ａ）成分中のナフタレン環を含むモノマー単位に対する（Ｂ）成分のモル比（％）
【０２１８】
表２中、（Ａ）成分と（Ｂ）成分とを所定のモル比で併用した実施例２−１〜２−１３では、良好なモルタルフローが得られている。
一方、比較例２−２、２−３、２−７、２−８、２−１２、２−１３より、（Ａ）成分と（Ｂ）成分を所定のモル比で併用しないと、良好なモルタルフローは得られないことがわかる。
【０２１９】
＜実施例３及び比較例３＞
実施例１と同様にモルタルを調製し、モルタル硬化体の強度を、コンクリート全自動圧縮試験機「ＣＯＮＣＲＥＴＯ  ２０００」（株式会社島津製作所製）により測定した。強度は、混練から２４時間後の強度であり、表中、２４時間強度と表示した。
なお、モルタルの配合条件の水／セメント比（Ｗ／Ｃ）、セメント１００質量部に対する（Ａ）成分と（Ｂ）成分の添加量は、表３の通りとした。また、セメントは、ギソンセメント社（Nghi Son CementCorporation製）製 PCB-40を用いた。
結果を表３に示した。
【０２２０】
【表３】
2016172688.tif 000021
【０２２１】
＊１  添加量：セメント１００質量部に対する（Ａ）成分又は（Ｂ）成分の添加量（質量部）
＊２  Ｒ−ＨのＨＬＢ：一般式（Ｂ１）、（Ｂ２）又は（Ｂ３）中のＲをＲ−Ｈとした化合物のＨＬＢ
＊３  合計添加量：セメント１００質量部に対する（Ａ）成分と（Ｂ）成分の合計の添加量（質量部）
＊４  モル比：（Ａ）成分中のナフタレン環を含むモノマー単位に対する（Ｂ）成分のモル比（％）
＊５  強度比：  比較例３−１の２４時間後の強度を１００％とした時の比率（％）
【０２２２】
表３より、（Ａ）成分中のナフタレン環を含むモノマー単位に対する（Ｂ）成分の比（％）が広い範囲に渡り高い強度が得られた。